"カテーテルバルーンのコーティングのための、少なくとも1つの油または脂肪または脂質またはリポイドまたはワックスまたはアジュバントまたはキャリアマトリックスと組み合わせた、抗増殖剤、免疫抑制剤、抗炎症剤、抗真菌剤、および/または抗血栓剤の活性薬剤の使用。前記油、脂肪、脂質、リポイドまたはワックスが、以下の一般式:R、R’、R、R、およびRは、それぞれ独立して、1~20個の炭素原子を有するアルキル、アルケニル、アルキニル、ヘテロアルキル、シクロアルキル、ヘテロシクリル基、3~20個の炭素原子を有するアリール、アリールアルキル、アルキルアリール、ヘテロアリール基であるか、または官能基であり、そして好ましくは以下の基を表し:-H、-OH、-OCH3、-OC2H5、-OC3H7、-O-シクロ-C3H5、-OCHCH32、-OCCH33、-OC4H9、-OPh、-OCH2-Ph、-OCPh3、-SH、-SCH3、-SC2H5、-NO2、-F、-Cl、-Br、-I、-CN、-OCN、-NCO、-SCN、-NCS、-CHO、-COCH3、-COC2H5、-COC3H7、-CO-シクロ-C3H5、-COCHCH32、-COCCH33、-COOH、-COOCH3、-COOC2H5、-COOC3H7、-COO-シクロ-C3H5、-COOCHCH32、-COOCCH33、-OOC-CH3、-OOC-C2H5、-OOC-C3H7、-OOC-シクロ-C3H5、-OOC-CHCH32、-OOC-CCH33、-CONH2、-CONHCH3、-CONHC2H5、-CONHC3H7、-CONCH32、-CONC2H52、-CONC3H72、-NH2、-NHCH3、-NHC2H5、-NHC3H7、-NH-シクロ-C3H5、-NHCHCH32、-NHCCH33、-NCH32、-NC2H52、-NC3H72、-Nシクロ-C3H52、-N[CHCH32]2、-N[CCH33]2、-SOCH3、-SOC2H5、-SOC3H7、-SO2CH3、-SO2C2H5、-SO2C3H7、-SO3H、-SO3CH3、-SO3C2H5、-SO3C3H7、-OCF3、-OC2F5、-O-COOCH3、-O-COOC2H5、-O-COOC3H7、-O-COO-シクロ-C3H5、-O-COOCHCH32、-O-COOCCH33、-NH-CO-NH2、-NH-CO-NHCH3、-NH-CO-NHC2H5、-NH-CO-NCH32、-NH-CO-NC2H52、-O-CO-NH2、-O-CO-NHCH3、-O-CO-NHC2H5、-O-CO-NHC3H7、-O-CO-NCH32、-O-CO-NC2H52、-O-CO-OCH3、-O-CO-OC2H5、-O-CO-OC3H7、-O-CO-O-シクロ-C3H5、-O-CO-OCHCH32、-O-CO-OCCH33、-CH2F、-CHF2、-CF3、-CH2Cl、-CH2Br、-CH2I、-CH2-CH2F、-CH2-CHF2、-CH2-CF3、-CH2-CH2Cl、-CH2-CH2Br、-CH2-CH2I、-CH3、-C2H5、-C3H7、-シクロ-C3H5、-CHCH32、-CCH33、-C4H9、-CH2-CHCH32、-CHCH3-C2H5、-Ph、-CH2-Ph、-CPh3、-CH=CH2、-CH2-CH=CH2、-CCH3=CH2、-CH=CH-CH3、-C2H4-CH=CH2、-CH=CCH32、-C≡CH、-C≡C-CH3、-CH2-C≡CH;Xは、エステル基またはアミド基であり、そして特に、-O-アルキル、-O-CO-アルキル、-O-CO-O-アルキル、-O-CO-NH-アルキル、-O-CO-N-ジアルキル、-CO-NH-アルキル、-CO-N-ジアルキル、-CO-O-アルキル、-CO-OH、-OHであり;m、n、p、q、r、s、およびtは、それぞれ独立して、0~20の整数であるによって表される、請求項1に記載の使用。前記キャリアマトリックスが脂肪酸である、請求項1に記載の使用。前記脂肪酸が、シス-9-テトラデセン酸、シス-9-ヘキサデセン酸、シス-6-オクタデセン酸、シス-9-オクタデセン酸、シス-11-オクタデセン酸、シス-9-エイコセン酸、シス-11-エイコセン酸、シス-13-ドコセン酸、シス-15-テトラコセン酸、9,12-オクタデカジエン酸、6,9,12-オクタデカトリエン酸、8,11,14-エイコサトリエン酸、5,8,11,14-エイコサテトラエン酸、7,10,13,16-ドコサテトラエン酸、4,7,10,13,16-ドコサペンタエン酸、9,12,15-オクタデカトリエン酸、6,9,12,15-オクタデカテトラエン酸、8,11,14,17-エイコサテトラエン酸、5,8,11,14,17-エイコサペンタエン酸、7,10,13,16,19-ドコサペンタエン酸、4,7,10,13,16,19-ドコサヘキサエン酸、5,8,11-エイコサトリエン酸、タキソール酸、ピノレン酸、シアドン酸、6-オクタデシン酸、t11-オクタデセン-9-イン酸、9-オクタデシン酸、6-オクタデセン-9-イン酸、t10-ヘプタデセン-8-イン酸、9-オクタデセン-12-イン酸、t7,t11-オクタデカジエン-9-イン酸、t8,t10-オクタデカジエン-12-イン酸、および5,8,11,14-エイコサテトライン酸からなる群より選択される、請求項3に記載の使用。前記アジュバントが、血管拡張剤キニン例えば、ブラジキニン、カリジン、ヒスタミン、またはNOS-シンターゼL-アルギニンから血管拡張性NOを放出するのような内因性物質を含む;植物由来の物質例えば、イチョウ抽出物;DMSO;キサントン;フラボノイド;テルペノイド;動植物染料;食品着色剤;NO放出物質例えば、ペンタエリスリトールテトラニトレートPETN;造影剤および造影剤類似体;フタル酸ビブチル、クエン酸トリブチルおよびクエン酸トリエチルおよびそれらのアセチル化誘導体、2-ピロリドン、安息香酸ベンジルエステル、フタル酸ジエチル、トリアセチン、ジエタノールアミン、パルミチン酸イソプロピル、およびミリスチン酸イソプロピルなどの物質、からなる群より選択される、請求項1に記載の使用。抗増殖剤、免疫抑制剤、抗炎症剤、抗真菌剤、および/または抗血栓剤の少なくとも1つの活性薬剤ならびに少なくとも1つの油または脂肪または脂質またはリポイドまたはワックスまたはアジュバントまたはキャリアマトリックスでコーティングされた、カテーテルバルーン。前記油、脂肪、脂質、リポイドまたはワックスが、以下の一般式:R、R’、R、R、およびRは、それぞれ独立して、1~20個の炭素原子を有するアルキル、アルケニル、アルキニル、ヘテロアルキル、シクロアルキル、ヘテロシクリル基、3~20個の炭素原子を有するアリール、アリールアルキル、アルキルアリール、ヘテロアリール基であるか、または官能基であり、そして好ましくは以下の基を表し:-H、-OH、-OCH3、-OC2H5、-OC3H7、-O-シクロ-C3H5、-OCHCH32、-OCCH33、-OC4H9、-OPh、-OCH2-Ph、-OCPh3、-SH、-SCH3、-SC2H5、-NO2、-F、-Cl、-Br、-I、-CN、-OCN、-NCO、-SCN、-NCS、-CHO、-COCH3、-COC2H5、-COC3H7、-CO-シクロ-C3H5、-COCHCH32、-COCCH33、-COOH、-COOCH3、-COOC2H5、-COOC3H7、-COO-シクロ-C3H5、-COOCHCH32、-COOCCH33、-OOC-CH3、-OOC-C2H5、-OOC-C3H7、-OOC-シクロ-C3H5、-OOC-CHCH32、-OOC-CCH33、-CONH2、-CONHCH3、-CONHC2H5、-CONHC3H7、-CONCH32、-CONC2H52、-CONC3H72、-NH2、-NHCH3、-NHC2H5、-NHC3H7、-NH-シクロ-C3H5、-NHCHCH32、-NHCCH33、-NCH32、-NC2H52、-NC3H72、-Nシクロ-C3H52、-N[CHCH32]2、-N[CCH33]2、-SOCH3、-SOC2H5、-SOC3H7、-SO2CH3、-SO2C2H5、-SO2C3H7、-SO3H、-SO3CH3、-SO3C2H5、-SO3C3H7、-OCF3、-OC2F5、-O-COOCH3、-O-COOC2H5、-O-COOC3H7、-O-COO-シクロ-C3H5、-O-COOCHCH32、-O-COOCCH33、-NH-CO-NH2、-NH-CO-NHCH3、-NH-CO-NHC2H5、-NH-CO-NCH32、-NH-CO-NC2H52、-O-CO-NH2、-O-CO-NHCH3、-O-CO-NHC2H5、-O-CO-NHC3H7、-O-CO-NCH32、-O-CO-NC2H52、-O-CO-OCH3、-O-CO-OC2H5、-O-CO-OC3H7、-O-CO-O-シクロ-C3H5、-O-CO-OCHCH32、-O-CO-OCCH33、-CH2F、-CHF2、-CF3、-CH2Cl、-CH2Br、-CH2I、-CH2-CH2F、-CH2-CHF2、-CH2-CF3、-CH2-CH2Cl、-CH2-CH2Br、-CH2-CH2I、-CH3、-C2H5、-C3H7、-シクロ-C3H5、-CHCH32、-CCH33、-C4H9、-CH2-CHCH32、-CHCH3-C2H5、-Ph、-CH2-Ph、-CPh3、-CH=CH2、-CH2-CH=CH2、-CCH3=CH2、-CH=CH-CH3、-C2H4-CH=CH2、-CH=CCH32、-C≡CH、-C≡C-CH3、-CH2-C≡CH;Xは、エステル基またはアミド基であり、そして特に、-O-アルキル、-O-CO-アルキル、-O-CO-O-アルキル、-O-CO-NH-アルキル、-O-CO-N-ジアルキル、-CO-NH-アルキル、-CO-N-ジアルキル、-CO-O-アルキル、-CO-OH、-OHであり;m、n、p、q、r、s、およびtは、それぞれ独立して、0~20の整数であるによって表される、請求項6に記載のカテーテルバルーン。前記キャリアマトリックスが脂肪酸である、請求項6に記載のカテーテルバルーン。前記脂肪酸が、シス-9-テトラデセン酸、シス-9-ヘキサデセン酸、シス-6-オクタデセン酸、シス-9-オクタデセン酸、シス-11-オクタデセン酸、シス-9-エイコセン酸、シス-11-エイコセン酸、シス-13-ドコセン酸、シス-15-テトラコセン酸、9,12-オクタデカジエン酸、6,9,12-オクタデカトリエン酸、8,11,14-エイコサトリエン酸、5,8,11,14-エイコサテトラエン酸、7,10,13,16-ドコサテトラエン酸、4,7,10,13,16-ドコサペンタエン酸、9,12,15-オクタデカトリエン酸、6,9,12,15-オクタデカテトラエン酸、8,11,14,17-エイコサテトラエン酸、5,8,11,14,17-エイコサペンタエン酸、7,10,13,16,19-ドコサペンタエン酸、4,7,10,13,16,19-ドコサヘキサエン酸、5,8,11-エイコサトリエン酸、タキソール酸、ピノレン酸、シアドン酸、6-オクタデシン酸、t11-オクタデセン-9-イン酸、9-オクタデシン酸、6-オクタデセン-9-イン酸、t10-ヘプタデセン-8-イン酸、9-オクタデセン-12-イン酸、t7,t11-オクタデカジエン-9-イン酸、t8,t10-オクタデカジエン-12-イン酸、および5,8,11,14-エイコサテトライン酸からなる群より選択される、請求項8に記載のカテーテルバルーン。前記アジュバントが、血管拡張剤キニン例えば、ブラジキニン、カリジン、ヒスタミン、またはNOS-シンターゼL-アルギニンから血管拡張性NOを放出するのような内因性物質を含む;植物由来の物質例えば、イチョウ抽出物;DMSO;キサントン;フラボノイド;テルペノイド;動植物染料;食品着色剤;NO放出物質例えば、ペンタエリスリトールテトラニトレートPETN;造影剤および造影剤類似体;フタル酸ビブチル、クエン酸トリブチルおよびクエン酸トリエチルおよびそれらのアセチル化誘導体、2-ピロリドン、安息香酸ベンジルエステル、フタル酸ジエチル、トリアセチン、ジエタノールアミン、パルミチン酸イソプロピル、およびミリスチン酸イソプロピルなどの物質、からなる群より選択される、請求項6に記載のカテーテルバルーン。前記抗増殖剤、免疫抑制剤、抗炎症剤、抗真菌剤、および/または抗血栓剤の少なくとも1つの活性薬剤がラパマイシンである、請求項6から10のいずれかに記載のカテーテルバルーン。波形にされているステントを伴うカテーテルバルーンであって、純粋なパクリタキセルの不規則な層が該ステントおよび該バルーンに存在し、該ステントが、ラパマイシンを含む生物学的に安定なポリマーでコーティングされている、カテーテルバルーン。複数の支柱を含む波形にされているステントを伴うカテーテルバルーンであって、該ステント支柱間および該バルーンと該ステントとの間に純粋なパクリタキセルを有し、この第1のパクリタキセルコーティングが、活性薬剤ラパマイシンを含む、生分解性ポリマーおよび/または極性の親水性ポリマーで被覆されている、カテーテルバルーン。ラパマイシンならびに抗増殖剤、免疫抑制剤、抗炎症剤、抗真菌剤、および/または抗血栓剤の少なくとも1つのさらなる活性薬剤でコーティングされ、該さらなる活性薬剤が、アスピリン、パクリタキセル、リスリド、シクロスポリンA、テルグリド、またはエポチロンである、請求項11に記載のカテーテルバルーン。本発明の目的は、上述の欠点を有することなく、制御された健常な治癒プロセスを保証し、そして完全な内皮細胞層を有する血管壁を再生させる、ラパマイシン溶出ステントおよびバルーンカテーテルを提供することである。したがって、本発明の目的は、ラパマイシンのための最適化されたキャリアシステムを提供することにある。それは、ステントすなわち、血管支持体またはカテーテルバルーンに、ならびに波形にされたステントおよびカテーテルバルーンに同時に適用され得、活性薬剤ラパマイシンの十分な付着安定性および分解安定性を保証し得、そして再狭窄の予防および治療に最良の方法において、適切な溶出動態を有し得る。移植後の最初の数日および週における細胞反応の抑制は、好ましくは抗増殖的、免疫抑制的、および消炎的に効果的なラパマイシン、同様に効果的なその誘導体/類似体および/または代謝物によって達成される。創傷治癒または創傷治癒プロセスを合理的なように促進するさらなる活性薬剤および/または活性薬剤の組み合わせが添加され得る。この目的は本発明の独立請求項の技術的な教示によって解決される。さらに、本発明の好都合な設計は、従属請求項、明細書、および実施例から生じる。本発明のステントは、1、2またはより多くの層を有し、少なくとも1層が、ラパマイシンまたはラパマイシンと他の活性薬剤ラパマイシンと相補的および/または相乗的な効果のあるとの効果的な組み合わせを含むか、またはポリマーのキャリアなしに適用される。ラパマイシンまたはラパマイシンと活性薬剤との組み合わせは、すぐ下の層またはステント表面に共有結合および/または接着結合されるか、および/または層内に共有結合的および/または接着的に組み込まれ、活性薬剤は、連続的かつ少量で放出され、そしてステント表面の細胞の増殖が妨げられたり過増殖にならない。両効果の組み合わせは、本発明のステントに血管壁内への急速な増殖能力を付与し、そして再狭窄の危険および血栓症の危険を減少する。ラパマイシンの制御された溶出は、植え込み後1ヶ月から12ヶ月、好ましくは1ヶ月から2ヶ月の期間にわたって続く。活性薬剤の組み合わせ本発明の実施態様において、ラパマイシンはまた、他の活性薬剤と組み合わせて用いられ得る。ラパマイシンの効果を促進するさらなる活性薬剤としては、抗増殖剤、抗転移剤、抗血管新生剤、抗炎症剤、消炎剤、細胞増殖抑制剤、細胞傷害剤および/または抗血栓剤、および/または化学的および生物学的誘導体が使用され得る:ソマトスタチン、タクロリムス、ロキシスロマイシン、デュナイマイシンdunaimycin、アスコマイシン、バフィロマイシン、エリスロマイシン、ミデカマイシン、ジョサマイシン、コンカナマイシン、クラリスロマイシン、トロレアンドマイシン、ホリマイシン、セリバスタチン、シンバスタチン、ロバスタチン、フルバスタチン、ロスバスタチン、アトルバスタチン、プラバスタチン、ピタバスタチン、ビンブラスチン、ビンクリスチン、ビンデシン、ビノレルビン、エトポシド、テニポシド、ニムスチン、カルムスチン、ロムスチン、シクロホスファミド、4-ヒドロキシシクロホスファミド、エストラムスチン、メルファラン、イホスファミド、トロホスファミド、クロラムブシル、ベンダムスチン、ダカルバジン、ブスルファン、プロカルバジン、トレオスルファン、テモゾロマイド、チオテパ、ダウノルビシン、ドキソルビシン、アクラルビシン、エピルビシン、ミトキサントロン、イダルビシン、ブレオマイシン、マイトマイシン、ダクチノマイシン、メトトレキサート、フルダラビン、フルダラビン-5’-リン酸二水素、クラドリビン、メルカプトプリン、チオグアニン、シタラビン、フルオロウラシル、ゲムシタビン、カペシタビン、ドセタキセル、カルボプラチン、シスプラチン、オキサリプラチン、アムサクリン、イリノテカン、トポテカン、ヒドロキシカルバミド、ミルテフォシン、ペントスタチン、アルデスロイキン、トレチノイン、アスパラギナーゼ、ペグアスパルガーゼ、アナストロゾール、エキセメスタン、レトロゾール、ホルメスタン、アミノグルテチミド、アドリアマイシン、アジスロマイシン、スピラマイシン、セファランチン、8-α-エルゴリン、ジメチルエルゴリン、アグロクラビン、1-アリルイスリド、1-アリルテルグリド、ブロムエルグリドbromerguride、ブロモクリプチンエルゴタマン-3’,6’,18-トリオン、2-ブロモ-12’-ヒドロキシ-2’-1-メチルエチル-5’-2-メチルプロピル-,5’α-、エリモクラビンelymoclavin、エルゴクリスチンエルゴタマン-3’,6’,18-トリオン、12’-ヒドロキシ-2’-1-メチルエチル-5’-フェニルメチル-,5’α-、エルゴクリスチニン、エルゴコルニンエルゴタマン-3’,6’,18-トリオン、12’-ヒドロキシ-2’,5’-ビス1-メチルエチル、5’α-、エルゴコルニニンergocorninin、エルゴクリプチンエルゴタマン-3’、6’、18-トリオン、12’-ヒドロキシ-2’-1-メチルエチル-5’-2-メチルプロピル-,5’α-9Cl、エルゴクリプチニン、エルゴメトリン、エルゴノビンエルゴバシン、INN:エルゴメトリン、8βS-9,10-ジデヒドロ-N-2-ヒドロキシ-1-メチルエチル-6-メチル-エルゴリン-8-カルボキサミド、エルゴシン、エルゴシニンergosinin、エルゴメトリニン、エルゴタミンエルゴタマン-3’,6’,18-トリオン、12’-ヒドロキシ-2’-メチル-5’-フェニルメチル-,5’α-9Cl、エルゴタミニン、エルゴバリンエルゴタマン-3’,6’,18-トリオン、12’-ヒドロキシ-2’-メチル-5’-1-メチルエチル-,5’α-、レルゴトリル、リスリドCAS番号:18016-80-3、3-9,10-ジデヒドロ-6-メチルエルゴリン-8α-イル-1,1-ジエチルカルバミド、リゼルゴール、リゼルギン酸D-リゼルギン酸、リゼルギン酸アミドLSA、D-リゼルギン酸アミド、リゼルギン酸ジエチルアミドLSD、D-リゼルギン酸ジエチルアミド、INN:リゼルグアミド、8β-9,10-ジデヒドロ-N,N-ジエチル-6-メチル-エルゴリン-8-カルボキサミド、イソリゼルギン酸D-イソリゼルギン酸、イソリゼルギン酸アミドD-イソリゼルギン酸アミド、イソリゼルギン酸ジエチルアミドD-イソリゼルギン酸ジエチルアミド、メスレルギンmesulergin、メテルゴリン、メテルギンINN:メチルエルゴメトリン、8βS-9,10-ジデヒドロ-N-1-ヒドロキシメチルプロピル-6-メチル-エルゴリン-8-カルボキサミド、メチルエルゴメトリン、メチセルジドINN:メチセルジド、8β-9,10-ジデヒドロ-N-1-ヒドロキシメチルプロピル-1,6-ジメチル-エルゴリン-8-カルボキサミド、ペルゴリド8β-8-メチルチオメチル-6-プロピル-エルゴリン、プロテルグリドおよびテルグリド、セレコキシブ、サリドマイド、ファスジル登録商標、シクロスポリン、smc増殖インヒビター-2w、エポチロンAおよびB、ミトキサントロン、アザチオプリン、ミコフェノール酸モフェチル、c-myc-アンチセンス、b-myc-アンチセンス、ベツリン酸、カンプトテシン、PI-88硫酸化オリゴ糖、メラニン細胞刺激ホルモンα-MSH、活性化プロテインC、IL1-βインヒビター、チモシンα-1、フマル酸およびそのエステル、カルシポトリオール、タカルシトール、ラパコール、β-ラパコン、ポドフィロトキシン、ベツリン、ポドフィリン酸2-エチルヒドラジド、モルグラモスチムrhuGM-CSF、ペグインターフェロンα-2b、レノグラスチムr-HuG-CSF、フィルグラスチム、マクロゴール、ダカルバジン、バシリキシマブ、ダクリズマブ、セレクチンサイトカインアンタゴニスト、CETPインヒビター、カドヘリン、サイトカインインヒビター、COX-2インヒビター、NFκB、アンジオペプチンangiopeptin、シプロフロキサシン、カンプトテシン、フルロブラスチンfluroblastin、筋肉細胞の増殖を阻害するモノクローナル抗体、bFGFアンタゴニスト、プロブコール、プロスタグランジン、1,11-ジメトキシカンチン-6-オン、1-ヒドロキシ-11-メトキシカンチン-6-オン、スコポレチン、コルチシン、テトラ硝酸ペンタエリスリトールおよびシドノンイミンsyndnoemineのようなNO供与体、S-ニトロソ誘導体、タモキシフェン、スタウロスポリン、β-エストラジオール、α-エストラジオール、エストリオール、エストロン、エチニルエストラジオール、ホスフェストロール、メドロキシプロゲステロン、エストラジオールシピオネート、エストラジオールベンゾエート、トラニラスト、カメバカウリンおよびガンの治療に適用される他のテルペノイド、ベラパミル、チロシンキナーゼインヒビターチロホスチン、シクロスポリンA、パクリタキセルおよびその誘導体例えば、6-α-ヒドロキシ-パクリタキセル、バッカチン、タキソテール、合成的に得られる亜酸化炭素の大環状オリゴマーMCSおよびその誘導体ならびに天然源から得られるもの、モフェブタゾン、アセメタシン、ジクロフェナク、ロナゾラク、ダプソン、o-カルバモイルフェノキシ酢酸、リドカイン、ケトプロフェン、メフェナム酸、ピロキシカム、メロキシカム、リン酸クロロキン、ペニシラミン、ツムスタチン、アバスチン、D-24851、SC-58125、ヒドロキシクロロキン、オーラノフィン、金チオリンゴ酸ナトリウム、オキサセプロール、セレコキシブ、β-シトステリン、アデメチオニン、ミルテカイン、ポリドカノール、ノニバミド、レボメントール、ベンゾカイン、アエシン、エリプチシン、D-24851カルビオケム、コルセミド、サイトカラシンA~E、インダノシン、ノコダゾール、S100プロテイン、バシトラシン、ビトロネクチンレセプターアンタゴニスト、アゼラスチン、グアニジルシクラーゼ刺激剤、金属プロテイナーゼ1および2の組織インヒビター、遊離核酸、ウイルス伝達物質に組み込まれた核酸、DNAおよびRNAフラグメント、プラスミノゲンアクチベータインヒビター1、プラスミノゲンアクチベータインヒビター2、アンチセンスオリゴヌクレオチド、VEGFインヒビター、IGF-1;抗生物質例えば、セファドロキシル、セファゾリン、セファクロル、セフォタキシム、トブラマイシン、ゲンタマイシン、ペニシリン類例えば、ジクロキサシリン、オキサシリン、スルフォンアミド、メトロニダゾール、抗血栓剤例えば、アルガトロバン、アスピリン、アブシキシマブ、合成抗トロンビン薬、ビバリルジン、クマジン、エノキサパリン、脱硫酸化およびN-再アセチル化ヘパリン、組織プラスミノゲンアクチベータ、GpIIb/IIIa血小板膜レセプター、第Xa因子インヒビター抗体、インターロイキンインヒビター、ヘパリン、ヒルジン、r-ヒルジン、PPACK、プロタミン、2-メチルチアゾリジン-2,4-ジカルボン酸のナトリウム塩、プロウロキナーゼ、ストレプトキナーゼ、ワーファリン、ウロキナーゼ、血管拡張剤例えば、ジピラミドールdipyramidole、トラピジル、ニトロプルシッド、PDGFアンタゴニスト例えば、トリアゾロピリミジンおよびセラミン、ACEインヒビター例えば、カプトプリル、シラザプリル、リシノプリル、エナラプリル、ロサルタン、チオプロテアーゼインヒビター、プロスタサイクリン、バピプロスト、インターフェロンα、β、およびγ、ヒスタミンアンタゴニスト、セロトニンブロッカー、アポトーシスインヒビター、アポトーシス調節剤例えば、p65、NF-κBまたはBcl-xLアンチセンスオリゴヌクレオチド、ハロフジノン、ニフェジピン、トコフェロール、ビタミンB1、ビタミンB2、ビタミンB6、およびビタミンB12、葉酸、トラニラスト、モルシドミン、茶ポリフェノール、エピカテキンガレート、エピガロカテキンガレート、ボスウェリア酸およびその誘導体、レフルノミド、アナキンラ、エタネルセプト、スルファサラジン、エトポシド、ジクロキサシリン、テトラサイクリン、トリアムシノロン、ムタマイシン、プロカインアミド、D24851、SC-58125、レチノイン酸、キニジン、ジソピラミド、フレカイニド、プロパフェノン、ソタロール、アミドロン、天然および合成ステロイド例えば、ブリオフィリンAbryophyllinA、イノトジオールinotodiol、マキロシドAmaquirosidA、ガラキノシドghalakinosid、マンソニンmansonin、ストレブロシドstreblosid、ヒドロコルチゾン、ベタメタゾン、デキサメタゾン、非ステロイド性物質NSAIDS例えば、フェノプロフェン、イブプロフェン、インドメタシン、ナプロキセン、フェニルブタゾン、および他の抗ウイルス剤例えば、アシクロビル、ガンシクロビル、およびジドブジン、抗真菌剤例えば、クロトリマゾール、フルシトシン、グリセオフルビン、ケトコナゾール、ミコナゾール、ナイスタチン、テルビナフィン、抗原虫剤例えば、クロロキン、メフロキン、キニーネ、さらに天然テルペノイド例えば、ヒポカエスクリンhippocaesculin、バリングトジェノール-C21-アンゲレートbarringtogenolC21angelate、14-デヒドロアグロスチスタチン14dehydroagrostistachin、アグロスケリンagroskerin、アグロスチスタチンagrostistachin、17-ヒドロキシアグロスチスタチン17hydroxyagrostistachin、オバトジオリドovatodiolid、4,7-オキシシクロアニソメリン酸47oxycycloanisomelicacid、バッカリノイドbaccharinoidB1、B2、B3、およびB7、ツベイモシドtubeimosid、ブルセアノールbruceanolA、B、およびC、ブルセアンチノシドbruceantinosideC、ヤダンジオシドyadanziosideNおよびP、イソデオキシエレファントピンisodeoxyelephantopin、トメンファントピンtomenphantopinAおよびB、コロナリンcoronarinA、B、C、およびD、ウルソール酸、ハイプタチン酸hyptaticacidA、ゼオリン、イソイリドジャーマナルisoiridogermanal、マイテンフォリオールmaytenfoliol、エフサンチンeffusantinA、エクシサニンexcisaninAおよびB、ロンギカウリンlongikaurinB、スクルポネアチンsculponeatinC、カメバウニンkamebaunin、ロイカメニンleukameninAおよびB、13,18-デヒドロ-6-α-セネシオイルオキシカパリン1318dehydro6alphasenecioyloxychaparrin、1,11-ジメトキシカンチン-6-オン、1-ヒドロキシ-11-メトキシカンチン-6-オン、スコポレチン、タクサマイリンtaxamairinAおよびB、レジェニロールregenilol、トリプトリドtriptolid、さらにシマリン、アポシマリン、アリストロキア酸、アノプテリン、ヒドロキシアノプテリンhydroxyanopterin、アネモニン、プロトアネモニン、ベルベリン、塩化ケリブリンcheliburinchloride、シクトキシン、シノコクリンsinococuline、コンブレタスタチンbombrestatinAおよびB、クドライソフラボンcudraisoflavoneA、クルクミン、ジヒドロニチジン、塩化ニチジン、12-β-ヒドロキシプレグナジエン-3,20-ジオン、ビロボール、ギンコール、ギンコール酸、ヘレナリン、インディシン、インディシン-N-オキシド、ラシオカルピン、イノトジオール、グリコシド1a、ポドフィロトキシン、ジャスティシジンjusticidinAおよびB、ラレアチンlarreatin、マロテリンmalloterin、マロトクロマノールmallotochromanol、イソブチリルマロトクロマノールisobutyrylmallotochromanol、マキロシドmaquirosidA、マルカンチンmarchantinA、マイタンシン、ライコリディシンlycoridicin、マルゲチンmargetin、パンクラチスタチン、リリオデニン、オキソウシンスニン、アリストラクタム-AII、ビスパルテノリジンbisparthenolidin、ペリプロコシドperiplocosidA、ガラキノシドghalakinosid、ウルソール酸、デオキシソロスペルミンdeoxypsorospermin、サイコルビンpsycorubin、リシンA、サンギナリン、マヌーウィート酸manwuwheatacid、メチルソルビフォリンmethylsorbifolin、スパセリアクロモンspatheliachromen、スチゾフィリンstizophyllin、マンソニンmansonine、ストレブロシドstreblosid、アカゲリンakagerin、ジヒドロウサムバレンシンdihydrousambarensin、ヒドロキシウサムバリンhydroxyusambarin、ストリキノペンタミンstrychnopentamin、ストリキノフィリンstrychnophyllin、ウサムバリンusambarin、ウサムバレンシンusambarensin、ベルベリン、リリオデニン、オキソウシンスニン、ダフノレチンdaphnoretin、ラリシレシノール、メトキシラリシレシノール、シリンガレシノールsyringaresinol、ウンベリフェロン、アフロモソンafromoson、アセチルビスミオンacetylvismionB、デスアセチルビスミオンdesacetylvismionA、ビスミオンvismionAおよびB、および硫黄含有アミノ酸例えば、システインの群からの活性薬剤ならびに上記活性薬剤の塩、水和物、溶媒和物、エナンチオマー、ラセミ化合物、エナンチオマー混合物、ジアステレオマー混合物、代謝物、および混合物。活性薬剤は、別々または組み合わせて、同じ濃度または異なる濃度で用いられる。特に好ましくは、それらの抗増殖効果に加えてさらなる特性を有する活性薬剤である。さらに、活性薬剤タクロリムス、パクリタキセルおよびその誘導体、ファスジル登録商標、ビトロネクチンレセプターアンタゴニスト、サリドマイド、シクロスポリンA、テルグリド、リスリド、セレコキシブ、R-lys化合物、およびそれらの誘導体/類似体ならびに効果的な代謝物との組み合わせが好ましい。ラパマイシンとテルグリドとの組み合わせ、またはラパマイシンとリスリドとの組み合わせ、またはラパマイシンとパクリタキセルとの組み合わせ、またはラパマイシンと免疫抑制剤例えば、シクロスポリンAとの組み合わせが特に好ましい。ラパマイシンとパクリタキセル、パクリタキセル誘導体、特にパクリタキセルの親水性誘導体、エポチロン、テルグリド、またはリスリドとの活性薬剤組み合わせが、特に好ましい。活性薬剤は、好ましくは、0.001~10mg/cm2ステント表面の薬学的に活性な濃度で含まれる。他の活性薬剤は、同一または別の層に同様の濃度で含まれ得、1つまたはさらなる活性薬剤が、ラパマイシン以外の異なった層に含まれる場合、好ましい。ポリマー活性薬剤または活性薬剤の組み合わせが、ステント上またはステント内に直接適用されない場合、合成、半合成、および/または天然由来の適切な血液適合性物質での表面の血液適合性の調節に加えて、生物学的に安定なおよび/または生分解性のポリマーまたは多糖が、キャリアまたはマトリックスとして用いられ得る。一般的な生物学的に安定でそして単に緩慢に生物学的に分解し得るポリマーとしては、以下が挙げられ得る:ポリアクリル酸およびポリアクリレート例えば、ポリメチルメタクリレート、ポリブチルメタクリレート、ポリアクリルアミド、ポリアクリロニトリル、ポリアミド、ポリエーテルアミド、ポリエチレンアミン、ポリイミド、ポリカーボネート、ポリカーボウレタン、ポリビニルケトン、ポリハロゲン化ビニル、ポリハロゲン化ビニリデン、ポリビニルエーテル、ポリビニルアロメートpolyvinylaromate、ポリビニルエステル、ポリビニルピロリドン、ポリオキシメチレン、ポリエチレン、ポリプロピレン、ポリテトラフルオロエチレン、ポリウレタン、ポリオレフィンエラストマー、ポリイソブチレン、EPDMゴム、フルオロシリコーン、カルボキシメチルキトサン、ポリエチレンテレフタレート、ポリバレレート、カルボキシメチルセルロース、セルロース、レーヨン、レーヨントリアセテート、セルロースナイトレート、セルロースアセテート、ヒドロキシエチルセルロース、セルロースブチレート、セルロースアセテートブチレート、エチルビニルアセテートコポリマー、ポリスルホン、ポリエーテルスルホン、エポキシ樹脂、ABS樹脂、EPDMゴム、シリコンプレポリマー、シリコーン例えば、ポリシロキサン、ポリビニルハロゲンおよびコポリマー、セルロースエーテル、セルローストリアセテート、キトサンおよびキトサン誘導体、重合可能な油例えば、アマニ油、およびこれらの物質のコポリマーおよび/または混合物。一般的に生物学的に分解し得るまたは再吸収可能なポリマーとしては、例えば、以下のものが用いられ得る:ポリバレロラクトン、ポリ-ε-デカラクトン、ポリラクチド、ポリグリコリド、ポリラクチドとポリグリコリドとのコポリマー、ポリ-ε-カプロラクトン、ポリヒドロキシ酪酸、ポリヒドロキシブチレート、ポリヒドロキシバレレート、ポリヒドロキシブチレート-コ-バレレート、ポリ1,4-ジオキサン-2,3-ジオン、ポリ1,3-ジオキサン-2-オン、ポリ-パラ-ジオキサノン、ポリ無水物例えば、ポリ無水マレイン酸、ポリヒドロキシメタクリレート、フィブリン、ポリシアノアクリレート、ポリカプロラクトンジメチルアクリレート、ポリ-β-マレイン酸、ポリカプロラクトンブチルアクリレート、オリゴカプロラクトンジオールとオリゴジオキサノンジオールとからのようなマルチブロックポリマー、PEGとポリブチレンテレフタレートとからのようなポリエーテルエステルマルチブロックポリマー、ポリピボトラクトン、ポリグリコール酸トリメチルカーボネート、ポリカプロラクトングリコリド、ポリg-エチルグルタメート、ポリDTH-イミノカーボネート、ポリDTE-コ-DT-カーボネート、ポリビスフェノール-A-イミノカーボネート、ポリオルトエステル、ポリグリコール酸トリメチルカーボネート、ポリトリメチルカーボネート、ポリイミノカーボネート、ポリN-ビニル-ピロリドン、ポリビニルアルコール、ポリエステルアミド、グリコール化ポリエステル、ポリホスホエステル、ポリホスファゼン、ポリ[p-カルボキシフェノキシプロパン]、ポリヒドロキシペンタン酸、ポリエチレンオキシドプロピレンオキシド、ソフトポリウレタン、骨格中にアミノ酸残基を有するポリウレタン、ポリエーテルエステル例えば、ポリエチレンオキシド、ポリアルケンオキサレート、ポリオルトエステルおよびそれらのコポリマー、カラギーナン、フィブリノゲン、デンプン、コラーゲン、タンパク質をベースとするポリマー、ポリアミノ酸、合成ポリアミノ酸、ゼイン、改変されたゼイン、ポリヒドロキシアルカノエート、ペクチン酸、アクチン酸、改変および未改変のフィブリンおよびカゼイン、カルボキシメチル硫酸、アルブミン、ヒアルロン酸、ヘパラン硫酸、ヘパリン、コンドロイチン硫酸、デキストラン、β-シクロデキストリン、PEGとポリプロピレングリコールとのコポリマー、アラビアゴム、グアーゴム、ゼラチン、コラーゲン、コラーゲン-N-ヒドロキシスクシンイミド、脂質およびリポイド、低い架橋度を有する重合可能な油、上記の物質の改変体およびコポリマーおよび/または混合物。ラパマイシンまたはラパマイシン組み込み用ポリマーのためのキャリアとして好ましいポリマーは、ポリラクチド、ポリグリコリド、ポリラクチドとポリグリコリドとのコポリマー、ポリヒドロキシブチレート、ポリヒドロキシメタクリレート、ポリオルトエステル、グリコール化ポリエステル、ポリビニルアルコール、ポリビニルピロリドン、アクリルアミド-アクリル酸コポリマー、ヒアルロン酸、ヘパラン硫酸、ヘパリン、コンドロイチン硫酸、デキストラン、β-シクロデキストリン、親水性架橋デキストリン、アルギネート、リン脂質、カルボマー、架橋ペプチドおよびタンパク質、シリコーン、ポリエチレングリコールPEG、ポリプロピレングリコールPPG、PEGとPPGとのコポリマー、コラーゲン、重合可能な油剤およびワックス、およびこれらの混合物およびコポリマー。さらに、ポリエステル、ポリラクチド、およびジオールとエステルとのコポリマー、またはジオールとラクチドとのコポリマーが好ましい。例えば、エタン-1,2-ジオール、プロパン-1,3-ジオール、またはブタン-1,4-ジオールがジオールとして用いられる。本発明によれば、特にポリエステルが、ポリマー層として用いられ得る。ポリエステルの群のうち、以下の繰り返し単位を有するポリマーが好ましい。示される繰り返し単位において、R、R’、R’’、およびR’’’は、1から5個の炭素原子を有するアルキル残基を表し、特に、メチル、エチル、プロピル、イソプロピル、n-ブチル、s-ブチル、t-ブチル、イソブチル、n-ペンチル、またはシクロプロピルを表し、そして好ましくはメチルまたはエチルを表す。Yは1から9の整数を表し、そしてXは重合度を表す。特に好ましくは、以下に示される繰り返し単位を有するポリマーである。さらに、再吸収性ポリマーの代表的なものとして、レソマーResomer登録商標に言及する:一般式-C6H8O4n-を有するポリL-ラクチド例えば、L210、L210S、L207S、L209S、一般式-C6H8O4n-を有するポリL-ラクチド-コ-D,L-ラクチド例えば、LR706、LR708、L214S、LR704、一般式-[C6H8O4x-C4H6O3y]n-を有するポリL-ラクチド-コ-トリメチルカーボネート例えば、LT706、一般式-[C6H8O4x-C4H4O4y]n-を有するポリL-ラクチド-コ-グリコリド例えば、LG824、LG857、一般式-[C6H8O4x-C6H10O2y]n-を有するポリL-ラクチド-コ-ε-カプロラクトン例えば、LC703、一般式-[C6H8O4x-C4H4O4y]n-を有するポリD,L-ラクチド-コ-グリコリド例えば、RG509S、RG502H、RG503H、RG504H、RG502、RG503、RG504、一般式-C6H8O4n-を有するポリD,L-ラクチド例えば、R202S、R202H、R203S、およびR203H。Resomer登録商標203Sは、特に好ましいポリマーレソマー登録商標R203の後発物を表す。名称レソマー登録商標は、BoehringerIngelheim社のハイテク製品を表す。原則として、本発明において再吸収性ポリマーの使用は、特に好ましい。さらに、乳酸のホモポリマーポリラクチドおよび乳酸およびグリコール酸から調製されるポリマーが好ましい。驚くべきことに、レソマー、ポリラクチド、構造AまたはA1のポリマー、構造BまたはB1のポリマー、および乳酸およびグリコール酸のコポリマーPLGAsの使用において、治癒に好都合であるようなラパマイシンの溶出が達成されることが見出された。溶出グラフから分かり得るように、活性薬剤の連続的に絶えず増加している溶出が、第1週の間に生じており、次いで、溶出グラフはより急傾斜になり、そしてラパマイシンの溶出がより急速に生じる。この事実は、大いに有利である。血管拡張後の最初の局面では、連続的に増加する少量のラパマイシンが溶出され、過剰な炎症反応を緩やかに抑制するが、この必要な反応を抑制しない。次いで、この最初の決定的な週の後には、いずれの増加した増殖反応および未だ存在する炎症パラメーターも、さらなる量のラパマイシンのより急速な溶出によって縮小される。ラパマイシンおよびPVAしたがって、本発明の好都合な実施態様は、ラパマイシンコーティングステントであり、これは、ステント表面上にラパマイシンの純粋な活性薬剤の層を有し、その層が、生体再吸収性ポリマーの保護層、好ましくはレソマー、ポリビニルアルコールPVA、ポリラクチド、構造A1のポリマー、構造A2のポリマー、および乳酸とグリコール酸とのコポリマーPLGA、または上述のポリマーの混合物の保護層によって覆われている。生体再吸収性ポリマーのさらなる例は、後述される。トップコートの特性は、下にあるラパマイシンの溶出を決定し、そしてまたコーティングステントの安定性およびそれと共に貯蔵期間に実質的に関与する。したがって、溶出の開始が一時的に変更され得、一方、溶出自体は、より短時間でより多くのラパマイシンが溶出するように強く加速される。例えば、保護層としてポリビニルアルコールが用いられる場合、ラパマイシンは3日後には完全に溶出される。トップコート中へのラパマイシンの添加によって、高用量でさえも達成され得る。純粋なラパマイシン層は、好ましくは生体再吸収性、すなわち、生物学的に分解され得るポリマー層で完全に覆われる。別の好ましい実施態様では、血液適合性コーティングは、ステント表面の直上におよびラパマイシンの純粋な活性薬剤の層の下にあり得る。血液適合性物質としては、本明細書で言及されたものが使用され得、後述される一般式IaまたはIbのヘパリン誘導体またはキトサン誘導体、および以下に記載される95を超える糖単位N-アシルグルコサミンおよびウロン酸好ましくはグルクロン酸およびイズロン酸またはN-アシルガラクトサミンおよびウロン酸を含むオリゴ糖および多糖類が好ましい。したがって、好ましい実施態様は、好ましくは共有結合された血液適合性コーティングを備え、そして上に、外側に生分解性保護層を供えた純粋なラパマイシン層を備えたステントである。別の好ましい実施態様では、ステントは、純粋なラパマイシン層が備えられ、その上に生体再吸収性層が付与され、ラパマイシンのさらなる活性薬剤層がこの生体再吸収性層に付与され、生物学的に分解され得る層が次に備えられる。したがって、ラパマイシン層および生体再吸収性層を交互に連続して有するステントが好ましく、3から10の層が可能である。通常は、保護層が外層として好ましく、外層はラパマイシン層でもあり得る。生体再吸収性層において、同一の生体再吸収性ポリマーが用いられ得るか、または各一層で異なる速さの分解を生じさせるため、異なる生体再吸収性ポリマーもまた用いられ得、分解速度が外から最内層または最内層から外層に増加する場合、好ましい。多層システムにおいてもまた、低層に血液適合性層が用いられ得、好ましくはステント表面に共有結合されている。さらに、コーティングされたカテーテルバルーンもまた好ましく、これはラパマイシンの純粋な活性薬剤層および隣接する生体再吸収性層ポリマーの層を有する。カテーテルバルーンにおいて、2層システムが好ましい。別の実施態様では、造影剤または造影剤類似体造影剤様物質が、生体再吸収性ポリマーの代わりに用いられる。造影剤としては、後述の化合物が用いられ得る。したがって、純粋なラパマイシン層および隣接する造影剤層を有するカテーテルバルーンまたはステントが好ましい。さらに、ステントはまた、ラパマイシン層、造影剤層の交互の配列を有し得、そして必要に応じて、ステントは、本明細書で説明した血液適合性物質の血液適合性層を有し得、この層は、好ましくはステント表面に共有結合される。好ましくは、ラパマイシン層および造影剤層または生体再吸収性ポリマーの層は、ステントまたはカテーテルバルーンにスプレー法で付与される。カテーテルバルーンは、拡張状態および圧縮状態でコーティングされ得る。そのようなステント上の2層システムまたは多層システム、あるいはそのようなカテーテルバルーン上の2層システムは、ステントの好ましくは非コーティングしたまたは血液適合性層コーティング表面、あるいはカテーテルバルーンの好ましくは非コーティング表面にラパマイシン含有溶液をスプレーし、そしてこのように調製された活性薬剤層好ましくは乾燥後に、50容量未満、好ましくは40容量未満、および特に好ましくは30容量未満の含水量を有する極性溶媒中の保護層のポリマーの溶液をスプレーすることによって製造される。保護層のポリマー、特に親水性ポリマーのための適切な溶媒は、親水性溶媒であり、そしてアセトン、ブタノン、ペンタノン、テトラヒドロフランTHF、酢酸エチルエステル酢酸エチル、メタノール、エタノール、プロパノール、イソプロパノール、および上述の溶媒の組み合わせが好ましい。溶媒は、1容量から50容量、好ましくは5容量から40容量、そして特に好ましくは10容量から30容量の含水量を有する。このように製造されたコーティングシステムは、ラパマイシンの安定性および溶出動態に関して公知のコーティングシステムより優れている。ラパマイシンおよびポリスルホンポリスルホンの使用は、ポリスルホン自体が、非常に良好な血液適合特性を有し、そしてその上生物学的に安定であるという、決定的な利点を有する。すなわち、血液適合性であり、そして生物学的に分解されず、そしてラパマイシンのための活性薬剤キャリアとして機能する、ステント表面の永久なコーティングが存在する。ポリスルホンは、晩期血栓症の危険を生じないという決定的な利点を有する。他のコーティングシステムはそのような危険を有し得、それによってポリマーコーティング薬剤溶出ステントは、これまで消極的な見出しとしていた。生物学的に安定なコーティングとしては、ポリスルホンは、患者の体内へのステントの移植後、分解されないか、または極めて緩慢にしか分解されず、反対に、十分にはラパマイシンを溶出しないという不利益を有する。ラパマイシンの十分な溶出を保証するため、本発明によれば、ポリスルホンに、特定の量の親水性ポリマーまたはメタノール膨潤性ポリマーが添加される。親水性ポリマーの混合によって、ラパマイシンまたは他の好ましい活性薬剤との組み合わせの標的適用のために、種々の方法が達成され得る。0.1から1の濃度では、親水性ポリマーは、小さな細孔の形態でポリスルホンマトリックスに分散されるが、ポリスルホンの透過性が親水性ポリマー量の増加と共に増加するため、臨界濃度後、表面チャネルもまた形成される。チャネル形成のための臨界濃度は、全コーティングの質量またはポリスルホンおよび親水性ポリマーの質量に対して3質量から8質量までの親水性ポリマーに依存する。このようにコーティングされたステントが血管内にあると、ステントは体液のような水性媒体と接触するようになり、そして親水性活性薬剤が液体を吸収する。それによって、チャネルおよび活性薬剤リザーバー内過圧がに形成され、この親水性活性薬剤はまた溶出を、血管壁または血管壁内部を標的とした注入の形態で生じる。さらに、この非膨潤性マトリックスはまた、ラパマイシンまたは別の好ましい活性薬剤、またはラパマイシンと別の活性薬剤との組み合わせを含み得、それと共に治癒プロセスの長期制御を促進し得る。親水性ポリマーの例は、以下に示し、そしてまた当業者に周知である。本明細書では、メタノールに可溶性または少なくとも膨潤性であるようなポリマーを親水性ポリマーという。膨潤性とは、ポリマー骨格内にメタノールを吸収し、それによってポリマー物質の体積が増加するポリマーの能力を意味する。ポリスルホンからのラパマイシンの適切な溶出動態を生じるため、ポリスルホンは、メタノール膨潤性ポリマーに、0.1質量から50質量、好ましくは1.0質量から30質量、そして特に好ましくは5質量から20質量添加される。基本的に、ポリスルホンコーティング中でのチャネル形成のための傾向は、親水性またはメタノール膨潤性ポリマーの量の増加と共に増加する。適切なメタノール膨潤性ポリマーは以下に列挙される。適切な例は、次の混合物である:2質量のポリビニルピロリドンPVPを有するポリスルホン11質量のグリセリンを有するポリスルホン8質量のポリエチレングリコールを有するポリスルホン6質量のポリビニルアルコールを有するポリスルホン5質量のポリヒドロキシエチル-メタクリレートを有するポリスルホン7質量のポリアクリルアミドを有するポリスルホン4質量のポリラクチドを有するポリスルホン9質量のポリエステルアミドを有するポリスルホン1質量のコンドロイチン硫酸を有するポリスルホン8質量のポリヒドロキシブチレートを有するポリスルホンメタノール膨潤性ポリマーは、ステントの移植後、ポリスルホンコーティング中で亀裂およびチャネルを形成する。これらは、ラパマイシンを溶出させる役割を担い、したがって、生物学的に安定なポリスルホンコーティングにもかかわらず、ステント植え込み後にラパマイシンの適切な溶出速度を生じる。生物学的に安定なコーティングのための適切なポリスルホンは、より詳細に後述する。本発明のステントは、適切な溶媒塩化メチレンジクロロメタン、酢酸メチル、トリクロロエチレン:塩化メチレン1:1v:v、クロロホルム、ジメチルホルムアミド、エタノール、メタノール、アセトン、THF、酢酸エチルなど中のポリスルホンおよびラパマイシンおよびメタノール膨潤性または親水性ポリマーの溶液でスプレーされた好ましくは非コーティングのステントを供給することによって製造される。スプレープロセスは、スプレー工程間に乾燥工程を挟んで、連続的または逐次的であり得るか、またはコーティングはまた、ディッピング法、ブラッシング法、またはプラズマ法で付与され得る。この実施態様では、好ましくはポリスルホンとポリスルホンと同じ有機溶媒に可溶性の親水性ポリマーとの組み合わせが用いられる。したがって、当業者は、選択されたポリスルホン適切でまた好ましいポリスルホンは、より詳細に後述するの溶液挙動を決定することによってポリスルホンに適切なコポリマーを容易に決定し、次いで選択したコポリマーが同様の溶液特性を有するかどうかチェックし得る。溶媒単位体積当たり例えば、1mlあたりのポリスルホンの溶解量Kと同一の単位体積例えば、1ml当たりのコポリマーの溶解量Jとが、0.5K<J<2Kを満たす場合、溶液特性は、同一であるとみなされる。適切な親水性またはメタノール膨潤性ポリマーは、以下を含むまたはからなる群から選択される:ポリビニルピロリドン、ポリラクチド、ペクチン、グリセリン、ポリエチレングリコール、ポリプロピレングリコール、ポリビニルアルコール、ポリヒドロキシエチルメタクリレート、ポリアクリルアミド、ポリバレロラクトン、ポリ-ε-デカラクトン、ポリラクトン酸、ポリグリコール酸、ポリラクチド、ポリグリコリド、ポリラクチドとポリグリコリドとのコポリマー、ポリ-ε-カプロラクトン、ポリヒドロキシブタン酸、ポリヒドロキシブチレート、ポリヒドロキシバレレート、ポリヒドロキシブチレート-コ-バレレート、ポリ1,4-ジオキサン-2,3-ジオン、ポリ1,3-ジオキサン-2-オン、ポリ-パラ-ジオキサノン、ポリ無水物ポリ無水マレイン酸、フィブリン、ポリシアノアクリレート、ポリカプロラクトンジメチルアクリレート、ポリ-β-マレイン酸、ポリカプロラクトンブチルアクリレート、オリゴカプロラクトンジオールとオリゴジオキサノンジオールとからのようなマルチブロックポリマー、PEGとポリブチレンテレフタレートとからのようなポリエーテルエステルマルチブロックポリマー、ポリピボトラクトン、ポリグリコール酸トリメチルカーボネート、ポリカプロラクトングリコリド、ポリg-エチルグルタメート、ポリDTH-イミノカーボネート、ポリDTE-コ-DT-カーボネート、ポリビスフェノール-A-イミノカーボネート、ポリオルトエステル、ポリグリコール酸トリメチルカーボネート、ポリトリメチルカーボネート、ポリイミノカーボネート、ポリN-ビニル-ピロリドン、ポリビニルアルコール、ポリエステルアミド、グリコール化ポリエステル、ポリホスホエステル、ポリホスファゼン、ポリ[p-カルボキシフェノキシプロパン]、ポリヒドロキシペンタン酸、ポリ無水物、ポリエチレンオキシドプロピレンオキシド、ソフトポリウレタン、骨格中にアミノ酸残基を有するポリウレタン、ポリエーテルエステル、ポリエチレンオキシド、ポリアルケンオキサレート、ポリオルトエステルおよびそれらのコポリマー、脂質、カラギーナン、フィブリノゲン、デンプン、コラーゲン、タンパク質をベースとするポリマー、ポリアミノ酸、合成ポリアミノ酸、ゼイン、改変されたゼイン、ポリヒドロキシアルカノエート、ペクチン酸、アクチン酸、改変および未改変のフィブリンおよびカゼイン、カルボキシメチル硫酸、アルブミン、ヒアルロン酸、キトサンおよびその誘導体、コンドロイチン硫酸、デキストラン、β-シクロデキストリン、PEGとポリプロピレングリコールとのコポリマー、アラビアゴム、グアーゴム、ゼラチン、コラーゲン、コラーゲン-N-ヒドロキシスクシンイミド、脂質、リン脂質、上記の物質の改変体およびコポリマーおよび/または混合物。特に好ましくは、ポリビニルピロリドン、ポリエチレングリコール、ポリラクチド、およびグリコリド、およびそれらのコポリマーである。溶媒として好ましく用いられるのは、クロロホルム、ジクロロメタンおよび塩化メチレン、アセトンおよび酢酸メチルであり、特にクロロホルムが好ましい。コーティング溶液好ましくはスプレー溶液中のラパマイシンの量は、全コーティング質量に対して、60質量と10質量との間、好ましくは50質量と20質量との間、特に好ましくは40質量と30質量との間である。さらに、無水のすなわち乾燥された溶媒、または2容量未満、好ましくは1容量未満、特に好ましくは0.2容量未満の含水量を有する溶媒を用いることが好ましい。さらに、ラパマイシンの分解を防止するため、およびコーティング中の活性なラパマイシンの量をより良好に制御するため、光遮断下でコーティングを行うことが好都合であるとわかった。さらに、乾燥すなわち、無水環境中でコーティングを行うこと、およびコーティング用のキャリアガスとして、空気の代わりに窒素またはアルゴンのような不活性ガスを用いることが好都合である。したがって、本発明はまた、上述の条件でコーティングされるコーティングステントに関する。ラパマイシンおよびPLGA別の好ましい実施態様は、ステント上のラパマイシンのためのポリマーのPLGAキャリアである。PLGAは、以下の一般式を有するポリラクチドとポリグリコール酸ポリグリコリドとのブロックコポリマーをいう:xは乳酸単位の数を表し、そしてyはグリコール酸単位の数を表す。このコーティングの製造のため、ラパマイシンおよびPLGAは、適切な溶媒クロロホルム、メタノール、アセトン、THF、酢酸エチルなどに溶解され、好ましくは非コーティングのステント表面にスプレーされる。好ましく非コーティングのステント表面を用いる代わりに、ステント表面はまた、好ましくは共有結合された血液適合性層が備えられ、その上に、ラパマイシン-PLGA混合物が付与され得る。この実施態様によって、標的部位へのラパマイシンの投与は、特別および驚くほど容易に達成され得、それは、標的および投与制御様式で効果的であり得る。初めに既に記載したように、用いられる活性薬剤が、創傷治癒プロセスにおいて重要である炎症反応を強くまで抑制しないことは重要である。なぜなら治癒プロセスの開始に必要な条件が抑制されるからである。むしろ、移植に対する炎症プロセスを低下させ得ることが重要である。この基本的な要求は、このコーティング形態によって見事に解決される。炎症性インヒビターとしてラパマイシンおよび免疫抑制剤は、これらのプロセスと相互に作用するが、それらを制御しない。炎症工程のこのような適度の制御に続き、ラパマイシン溶出量は、ポリマーが完全に分解するまで継続的に増加される。これは、図4の溶出グラフによって明らかにされる。グラフでは2つの傾斜が見られ得、第1段階は、第2段階よりも少ない溶出を有する。この第2のラパマイシン溶出増加と共に、次の重要な再狭窄予防の局面が考えられる。一方では、おそらく組織内になお存在している炎症領域を避け、他方では、ラパマイシンの抗増殖効果が、創傷領域の平滑筋細胞の増殖の制御によって重要になる。理想的には、内腔部位上のステント表面が、内皮細胞の層によって被覆されるべきである。しかし、平滑筋細胞の増加した増殖活性は、このような層を許容せず、線維性組織を形成することによってステントを被覆する。最終的に、これは疾患の再発を生じる。ラパマイシン溶出の加速により、平滑筋細胞の増殖活性が抑制され、そして傷の閉鎖に通常必要な度に減少される。さらにステントの表面に、既に述べたように、共有結合された血液適合性層が備えられれば、移植後の翌週以降のPLGAの緩慢な分解の間、凝固系が暴露領域を外来表面として検出しないことがさらに保証される。したがって、非血栓性表面が備えられ、ステント表面の完全なマスキングを提供する。図4に示されるこの独特で特に好都合な溶出動態は、現在まで、ラパマイシンのためのポリマーキャリアとしてPLGAのシステムを用いた場合のみ得られ得る。一方、通常の溶出動態は図5に示され、他のキャリアシステム、特に生物学的に安定なキャリアシステムにおいて生じる。本発明によるPLGA-ラパマイシンコーティングは、適切な極性溶媒例えば、塩化メチレンジクロロメタン、酢酸メチル、トリクロロエチレン:塩化メチレン1:1v/v、クロロホルム、ジメチルホルムアミド、エタノール、メタノール、アセトン、THF、酢酸エチルなどに、PLGAおよび好ましくはラパマイシンと共にPLGA50/50を溶解し、そして好ましく非コーティングまたは血液適合性コーティングしたステント表面にこの溶液をスプレーすることによって得られる。スプレープロセスは、スプレー工程間に乾燥工程を挟んで、連続的または逐次的であり得るか、またはコーティングはまた、ディッピング法、ブラッシング法、またはプラズマ法で付与され得る。コーティング溶液好ましくはスプレー溶液中のラパマイシンの量は、全コーティング質量に対して、60質量と10質量との間、好ましくは50質量と20質量との間、特に好ましくは40質量と30質量との間である。さらに、無水のすなわち乾燥された溶媒、または2容量未満、好ましくは1容量未満、そして特に好ましくは0.2容量未満の含水量を有する溶媒を用いることが好ましい。さらに、ラパマイシンの分解を防止するため、およびコーティング中の活性なラパマイシンの量をより良好に制御するため、光遮断下でコーティングを行うことが好都合であるとわかった。さらに、乾燥すなわち、無水環境中でコーティングを行うこと、およびコーティング用のキャリアガスとして、空気の代わりに窒素またはアルゴンのような不活性ガス用いることが好都合である。したがって、本発明はまた、上述の条件でコーティングされるコーティングステントに関する。バルーンコーティング別の好ましい実施態様は、ラパマイシンでのバルーンカテーテルのコーティングである。PTCAでは、狭窄部位は、カテーテルの端の膨張し得るバルーンによって、1~3分の短時間で、必要に応じて2倍を超えて拡げられる。血管壁は、狭窄が除去されるように過拡張されなければならない。この処置から、微小な割れが血管壁に生じ、これは外膜にまで広がる。カテーテルの除去後、損傷した血管はそのままになるので、拡張時間、拡張反復、および拡張の程度に起因する負った傷の程度に依存して、多かれ少なかれ高度な性能が、治癒プロセスには要求される。これは、PTCA後の高い再閉塞率で見られ得る。しかし、PTCAの利用は、ステントと比較して利点を有するのみならず、この方法では、治療処置後に、さらなるストレスまたは再狭窄のような後遺症を引き起こすものとして、生体内に異物が存在しない。ここでまた、ラパマイシンは、その多用途な作用機序のため、非常に適切である。しかし、PTCA中、拡張時に親水性の活性薬剤が失われたり、または過早膨発されたりしないことが保証されなければならない。したがって、ラパマイシンまたは他の活性薬剤との組み合わせがバルーンに付与され得、そして目的の活性薬剤量が、数分までの接触時間中、血管壁によって吸収され得る方法が存在する。したがって、ラパマイシンは適切な有機溶媒に溶解され、そしてスプレー法またはピペッティング法によってバルーンに付与される。さらに、アジュバントがラパマイシン溶液に添加される。このことにより、カテーテルの可視化が確実になるまたはいわゆる伝達媒体として機能して細胞内への活性薬剤の吸収が促進される。これらは、血管拡張剤を含み、キニン例えば、ブラジキニン、カリジン、ヒスタミン、またはNOS-シンターゼL-アルギニンから血管拡張性NOを放出するのような内因性物質が挙げられる。植物由来物質例えば、イチョウ抽出物、DMSO、キサントン、フラボノイド、テルペノイド、動植物染料、食品着色剤、NO放出物質例えば、ペンタエリスリトールテトラニトレートPETN、造影剤および造影剤類似体もまた、これらのアジュバントに属し、またはそれ自体が、活性薬剤として相乗的に用いられる。さらに、2-ピロリドン、クエン酸トリブチルおよびクエン酸トリエチルおよびこれらのアセチル化誘導体、フタル酸ジブチル、安息香酸ベンジルエステル、ジエタノールアミン、フタル酸ジエチル、ミリスチン酸イソプロピルおよびパルミチン酸イソプロピル、トリアセチンなどの物質が挙げられる。DMSO、ヨウ素含有造影剤、PETN、クエン酸トリブチルおよびクエン酸トリエチルおよびこれらのアセチル化誘導体、ミリスチン酸イソプロピルおよびパルミチン酸イソプロピル、トリアセチン、および安息香酸ベンジルエステルが特に好ましい。カテーテルの標的部位に依存して、ポリマーマトリックスは必要である。その上、純粋な活性薬剤層の過早膨発が妨げられる。以下に列挙される生物学的に安定なおよび生分解性ポリマーが用いられ得る。特に好ましくは、ポリスルホン、ポリウレタン、ポリラクチド、およびグリコリド、ならびにそれらのコポリマーである。血液適合性コーティングさらに、ステント表面は、非血栓性または不活性または生体適合性の表面が備えられる。このことにより、活性薬剤の影響の低下およびマトリックスの分解で存在する外来表面上に、長期間では、血管の再閉塞を生じ得る反応が、生じないことが保証される。直接ステントを被覆する血液適合性層は、好ましくは、天然由来のヘパリンおよび市販のヘパリンの標準分子量までの五糖の分子量範囲内の種々の硫酸化度およびアシル化度の合成的に調製された誘導体抗血栓効果に関与する、ヘパラン硫酸およびその誘導体、赤血球グリコカリックスのオリゴ糖および多糖ホスホリルコリンに反して現実の血液および赤血球表面の接触が生じるので、赤血球の抗血栓表面を完全に表す、オリゴ糖、多糖、完全に脱硫酸化およびN-再アセチル化されたヘパリン、脱硫酸化およびN-再アセチル化ヘパリン、N-カルボキシメチル化および/または部分的にN-アセチル化されたキトサン、ポリアクリル酸、ポリビニルピロリドン、およびポリエチレングリコール、および/またはこれらの物質の混合物を含む。これらの血液適合性コーティングを有するステントは、通常の一般的な非コーティングステントを供給し、そして好ましくは共有結合的に血液適合性層を付与することによって製造される。このことにより、薬剤溶出後、およびそれに伴う活性薬剤の影響の減少およびマトリックスの分解後のインプラントの表面を恒久的にマスクする。したがって、この血液適合性コーティングはまた、直接ステント表面に付与される。したがって、本発明の好ましい実施態様は、その表面が血球、内皮細胞、または中皮細胞のグリコカリックス構成要素の付与によってマスクされる、任意の物質のステントに関する。グリコカリックスは、例えば、血球、内皮細胞、または中皮細胞の外層にある。このことにより、これらの細胞は、血液許容性血液適合性である。血球、内皮細胞、および/または中皮細胞のこの外層グリコカリックスの構成要素は、好ましくは細胞表面から酵素的に分離され、細胞から分離され、そしてステントのためのコーティング物質として用いられる。このグリコカリックス構成要素は、糖タンパク質、糖脂質、およびプロテオグリカンおよびグリコホリン、グリコスフィンゴリピド、ヒアルロン酸、コンドロイチン硫酸、デルマタン硫酸、ヘパラン硫酸、およびケラタン硫酸のオリゴ糖、多糖、および脂質部分を含む。コーティング物質としてこれらの物質の単離方法および使用方法は、創始者のHemoteqGmbHDrMichaelHoffmannおよびDiplChemRolandHorresに対する欧州特許EP1152778B1に詳細に記載されている。共有結合は、ヘパリンの場合に達成される実施例9、14を参照のこと。さらに好ましい実施態様は、直接ステント表面に塗布される最下部の血液適合性コーティングが、脱硫酸化およびN-再アセチル化ヘパリン、および/またはN-カルボキシメチル化および/または部分N-アセチル化キトサンである。これらの化合物およびグリコカリックス構成要素は、それ自体が非常に良好な血液適合性コーティングであることがいくつかの研究で既に証明されており、そして隣接する活性薬剤および/またはキャリア層が除去または生物学的に分解された後、ステント表面を血液許容性とする。このような特に好ましいステント表面のコーティングのための物質は、HemoteqAGの欧州特許EP1501565B1に記載されている。このより下層の血液適合性層に、1以上の活性薬剤層および/または活性薬剤非含有または活性薬剤含有のキャリアまたはポリマー層が付与される。これらのヘパリン誘導体またはキトサン誘導体は、一般式Iaの多糖ならびに一般式Ibの構造的に非常に類似した多糖である。式Iaの多糖は、2kDから400kD、好ましくは5kDから150kD、より好ましくは10kDから100kD、そして特に好ましくは30kDから80kDの分子量を有する。式Ibの多糖は、2kDから15kD、好ましくは4kDから13kD、より好ましくは6kDから12kD、そして特に好ましくは8kDから11kDの分子量を有する。変数nは、4から1,050の範囲の整数である。好ましくは、nは9から400の範囲の整数、より好ましくは14から260の範囲の整数、そして特に好ましくは19から210の範囲の整数である。一般式IaおよびIbは二糖を表し、本発明による多糖の基本単位として考えられるべきであり、そしてこの基本単位を他にn倍結合することによって多糖を形成する。この基本単位2つの糖分子を含むことは、一般式IaおよびIbが、偶数の糖分子を有する多糖にのみ関することを示唆することを意図しない。もちろん、一般式Iaおよび一般式Ibは、奇数の糖単位を有する多糖もまた含む。オリゴ糖または多糖の末端基として水酸基が存在する。基YおよびZは、それぞれ独立して、以下のアシルまたはカルボキシアルキル化学基を表す:-CHO、-COCH3、-COC2H5、-COC3H7、-COC4H9、-COC5H11、-COCHCH32、-COCH2CHCH32、-COCHCH3C2H5、-COCCH33、-CH2COO-、-C2H4COO-、-C3H6COO-、-C4H8COO-。アシル基-COCH3、-COC2H5、-COC3H7、およびカルボキシアルキル基-CH2COO-、-C2H4COO-、-C3H6COO-が好ましい。アセチル基およびプロパノイル基、カルボキシメチル基およびカルボキシエチル基がより好ましい。アセチル基およびカルボキシメチル基が特に好ましい。さらに、基Yがアシル基を表し、そして基Zがカルボキシアルキル基を表すことが好ましい。Yが-COCH3、-COC2H5、または-COC3H7基、特に-COCH3基であれば、より好ましい。さらに、Zがカルボキシエチル基またはカルボキシメチル基であればさらに好ましく、カルボキシメチル基が特に好ましい。式Iaによって示される二糖基本単位は、置換基Yおよびさらなる基Zをそれぞれ含む。これは、本発明の多糖が2つの異なる基すなわち、YおよびZを含むことを明確にするためである。ここで、一般式Iaは、基YおよびZを厳密に交互の配列で含む多糖二糖基本単位を順々に置いて生じるだけでなく、アミノ基に完全にランダムな配列で基YおよびZを保持する多糖もまた含むことを指摘することが重要である。さらに、一般式Iaは、異なった数の基YおよびZを含むような多糖もまた含むべきである。Y基の数とX基の数との割合は、70:30の間、好ましくは60:40の間、そして特に好ましくは45:55の間であり得る。単にランダムな分布で、アミノ基の実質的に半分にY残基およびアミノ基の残り半分にZ残基を保持する一般式Iaの多糖が特に好ましい。用語実質的に半分は、最も適切な場合には正確に50であることを意味するが、同様に、45から55、特に48から52の範囲もまた含むべきである。基YおよびZが以下を表す一般式Iaの化合物が好ましい:Y=-CHOおよびZ=-C2H4COO-Y=-CHOおよびZ=-CH2COO-Y=-COCH3およびZ=-C2H4COO-Y=-COCH3およびZ=-CH2COO-Y=-COC2H5およびZ=-C2H4COO-Y=-COC2H5およびZ=-CH2COO-基YおよびZが以下を表す一般式Iaの化合物が特に好ましい:Y=-CHOおよびZ=-C2H4COO-Y=-COCH3およびZ=-CH2COO-Yが以下の基の1つである一般式Ibの化合物が好ましい:-CHO、-COCH3、-COC2H5、または-COC3H7。-CHO、-COCH3、-COC2H5の基がさらに好ましく、そして-COCH3の基が特に好ましい。一般式Ibの化合物は、ほんの少量の遊離アミノ基を含む。ニンヒドリン反応では、遊離アミノ基がもはや検出され得ないことから、この試験の感度より、全ての-NH-Y基の2未満、好ましくは1未満、そして特に好ましくは0.5未満が遊離アミノ基として存在すると結論付けられ得る。すなわち、-NH-Y基のこの低いパーセント内で、Yは水素を表す。一般式IaおよびIbの多糖は、カルボキシレート基およびアミノ基を含むので、一般式IaおよびIbはまた、対応する多糖のアルカリ金属塩およびアルカリ土類金属塩も含む。ナトリウム塩、カリウム塩、リチウム塩のようなアルカリ金属塩、またはマグネシウム塩またはカルシウム塩のようなアルカリ土類金属塩が挙げられ得る。さらに、アンモニア、第1級、第2級、第3級、および第4級アミン、ピリジンおよびピリジン誘導体アンモニウム塩、好ましくはアルキルアンモニウム塩およびピリジニウム塩が形成され得る。多糖と塩を形成する塩基には、例えば、NaOH、KOH、LiOH、CaCO3、FeOH3、NH4OH、水酸化テトラアルキルアンモニウムおよび類似の化合物のような無機塩基および有機塩基がある。一般式Ibの本発明の化合物は、まず多糖を実質的に完全に脱硫酸化し、次いで実質的に完全にN-アセチル化することによって、ヘパリンまたはヘパラン硫酸から調製され得る。用語実質的に完全な脱硫酸化とは、90を超える、好ましくは95を超える、そして特に好ましくは98を超える脱硫酸化度のことをいう。脱硫酸化度は、遊離アミノ基を検出する、いわゆるニンヒドリン試験により決定され得る。脱硫酸化は、DMMBジメチルメチレンブルーで呈色反応が得られないという程度まで行う。この呈色試験は硫酸化された多糖の検出のために適切であるが、その検出限界は技術文献では不明である。脱硫酸化は、例えば、混合溶媒中のピリジニウム塩の熱分解によって行われ得る。特に、DMSO、1,4-ジオキサン、およびメタノールの混合物が有用であることがわかっている。ヘパラン硫酸およびヘパリンを、全加水分解を介して脱硫酸し、次いで再アシル化した。その後、二糖単位当たりの硫酸基の数S/Dを、13C-NMRによって決定した。以下の表1は、ヘパリンおよび脱硫酸化再アセチル化ヘパリンAc-ヘパリンの例におけるこれらの結果を示す。表1:13C-NMR測定によって決定されたヘパリンおよびAc-ヘパリンの例における二糖単位当たりの官能基の分布。2-S、3-S、6-S:2、3、または6位の硫酸基NS:アミノ基上の硫酸基N-Ac:アミノ基上のアセチル基NH2:遊離アミノ基S/D:二糖単位当たりの硫酸基ヘパリンの場合が約2.5硫酸基/二糖単位の硫酸基量であるのに対し、Ac-ヘパリンの場合は約0.03硫酸基/二糖単位S/Dの硫酸基量であることが、再現性よく得られた。これらの一般式IaおよびIbの化合物は、二糖単位当たりの硫酸基量が0.2未満であり、好ましくは0.07未満、より好ましくは0.05未満、および特に好ましくは0.03未満の二糖あたりの硫酸基を有する。実質的に完全なN-アシル化とは、94を超える、好ましくは97を超える、そして特に好ましくは98超えるN-アシル化度をいう。アシル化は、遊離アミノ基の検出のためのニンヒドリン反応で、もはや呈色反応が得られない程度に完全に行われる。例えば、アシル化剤としては、カルボン酸塩化物、臭化物、または無水物が好ましく用いられる。例えば、無水酢酸、無水プロピオン酸、無水酪酸、塩化酢酸、塩化プロピオン酸、または塩化酪酸が、本発明の化合物の合成のために適切である。アシル化剤としてカルボン酸無水物が特に適切である。さらに、本発明は、表面の血液適合性コーティングのためのオリゴ糖および/または多糖を開示する。上述の分子量限定範囲内の多糖が好ましい。使用されるオリゴ糖および/または多糖の注目すべき特徴の1つは、多量の糖単位N-アシルグルコサミンまたはN-アシルガラクトサミンを含むことである。これは、糖単位の40から60、好ましくは45から55、そして特に好ましくは48から52がN-アシルグルコサミンまたはN-アシルガラクトサミンであることを意味し、そして実質的に残りの糖単位は、それぞれカルボキシル基を有する。したがって、オリゴ糖および/または多糖の通常、95以上、好ましくは98以上が、2つの糖単位のみからなり、1つの糖単位がカルボキシル基を含み、そして他の1つはN-アシル基を含む。オリゴ糖および/または多糖の1つの糖単位は、N-アシルグルコサミンまたはN-アシルガラクトサミン、好ましくはN-アセチルグルコサミンまたはN-アセチルガラクトサミンであり、そして他の1つはウロン酸、好ましくはグルクロン酸およびイズロン酸である。実質的に半分がN-アシル基、好ましくはN-アセチル基を保持する糖単位、そしてグルコサミン単位の他の半分がアミノ基を介して直接結合されたまたは1以上のメチレン基を介して結合されたカルボキシル基を保持するグルコサミン単位である、糖グルコサミンまたはガラクトサミンから実質的になるオリゴ糖および/または多糖が好ましい。アミノ基に結合されるこれらのカルボン酸基は、好ましくはカルボキシメチルまたはカルボキシエチル基である。さらに、オリゴ糖および/または多糖であって、オリゴ糖および/または多糖の実質的に半分、すなわち48から52、好ましくは49から51、特に好ましくは49.5から50.5が、N-アシルグルコサミンまたはN-アシルガラクトサミン、好ましくはN-アセチルグルコサミンまたはN-アセチルガラクトサミンからなり、そしてその実質的に他の半分が、ウロン酸、好ましくはグルクロン酸およびイズロン酸からなるものが好ましい。2つの糖単位が実質的に交互の配列交互接続の統計学的誤差にもかかわらずを示すオリゴ糖および/または多糖が特に好ましい。誤接続の割合は1、好ましくは0.1を下回るべきである。驚くべきことに、本発明の使用のために、特に、実質的に脱硫酸化しおよび実質的にN-アシル化したヘパリン、および部分的にN-カルボキシアルキル化かおよびN-アシル化したキトサン、ならびに脱硫酸化しおよび実質的にN-アシル化したデルマタン硫酸、コンドロイチン硫酸、およびその鎖長が短くされたヒアルロン酸が特に適切であることが示された。特に、N-アセチル化したヘパリンおよび部分的にN-カルボキシメチル化しおよびN-アセチル化したキトサンが、血液適合性コーティングのために適切である。用語実質的にによって定義される脱硫酸化度およびアシル化度は、既に上述で定義されている。用語実質的には、統計的偏差が考慮されなければならないことを明確にすることが意図される。糖単位の実質的に交互の配列とは、原則として、2つの同時糖単位が互いに結合していないことを意味するが、誤接続などを完全に除外するわけではない。同様に、実質的に半分は、ほぼ50を意味するが、わずかな変動を許容する。なぜなら、特に、生合成的に製造された巨大分子では、酵素は完璧には働かずそして触媒は通常いくらかの割合の誤差を含むので、最も適切な場合が決して達成されず、一定の偏差が常に考慮されなければならないからである。しかし、天然物のヘパリンの場合、N-アセチルグルコサミンおよびウロン酸単位の厳密に交互の配列が存在する。さらに、血液が直接接触する表面の血液適合性コーティングのためのプロセスを開示する。該プロセスでは、天然のおよび/または人工の表面を提供し、そして上記のオリゴ糖および/または多糖を該表面上に固定化する。該表面へのオリゴ糖および/または多糖の固定化は、オリゴ糖および/または多糖の疎水性の相互作用、ファンデルワールス力、静電相互作用、水素架橋、イオン相互作用、架橋、および/または表面との共有結合によって達成され得る。オリゴ糖および/または多糖が共有結合されることが好ましく、共有結合性の個々の点での連結側面結合がより好ましく、および共有結合性の端点での連結端部結合が特に好ましい。実質的に残存する糖構築単位とは、残存する糖構築単位の93、好ましくは96、および特に好ましくは98の残存している60から40の糖構築単位がカルボキシル基を有することが理解されるべきである。したがって、最下層として、上述のヘパリン誘導体、キトサン誘導体、および/またはオリゴまたはポリペプチドの血液適合性層を有するステントが好ましい。この層の上に、ラパマイシンが、純粋な活性薬剤層としておよび/またはキャリア物質のマトリックスに組み込まれた形態で存在する。ラパマイシンのための生物学的に安定なポリマーキャリアとしてのポリスルホン驚くべきことに、血液との恒久的な接触に好ましいステントのコーティングのため、ポリスルホン、ポリエーテルスルホン、および/またはポリフェニルスルホン、およびそれらの誘導体が、ラパマイシンのための極めて非常に適切な生体適合性および血液適合性キャリアであることがわかった。好ましい熱可塑性ポリスルホンは、重縮合反応を介してビスフェノールAおよび4,4’-ジクロロフェニルスルホンから合成される以下の式IIを参照のこと。本発明のコーティングのために適用し得るポリスルホンは、以下の式Iの一般的な構造を有する:nは重合度を表し、n=10からn=10,000、好ましくはn=20からn=3,000、さらに好ましくはn=40からn=1,000、さらに好ましくはn=60からn=500、さらに好ましくはn=80からn=250、そして特に好ましくはn=100からn=200の範囲である。さらに、nがこのような範囲の場合、ポリマーの重量平均が60,000~120,000g/mol、好ましくは70,000~99,000g/mol、さらに好ましくは80,000~97,000g/mol、さらにより好ましくは84,000~95,000g/mol、そして特に好ましくは86,000~93,000g/molとなることが好ましい。さらに、nがこのような範囲の場合、ポリマーの数平均が20,000~70,000g/mol、好ましくは30,000~65,000g/mol、さらに好ましくは32,000~60,000g/mol、さらにより好ましくは35,000~59,000g/mol、そして特に好ましくは45,000~58,000g/molの範囲となることが好ましい。YおよびZは、1~10の範囲の整数であり、そしてRおよびR’は、それぞれ独立して、1~12個の炭素原子を有するアルキレン基、6~20個の炭素原子を有する芳香族基、2~10個の炭素原子を有する複素芳香族基、3~15個の炭素原子を有するシクロアルキレン基、6~20個の炭素原子を有するアルキレンアリーレン基、6~20個の炭素原子を有するアリーレンアルキレン基、1~12個の炭素原子を有するアルキレンオキシ基、6~20個の炭素原子を有するアリーレンオキシ基、6~20個の炭素原子を有する複素アリーレンオキシ基、3~15個の炭素原子を有するシクロアルキレンオキシ基、6~20個の炭素原子を有するアルキレンアリーレンオキシ基、または6~20個の炭素原子を有するアリーレンアルキレンオキシ基を意味する。上述の基は、さらなる置換基、特に、置換されたポリスルホンによって以下に説明される基を有し得る。RおよびR’の基の例としては、-R1-、-R2-、-R3-、-R4-、-R5-、-R6-、-R1-R2-、-R3-R4-、-R5-R6-、-R1-R2-R3-、-R4-R5-R6-、-R1-R2-R3-R4-、-R1-R2-R3-R4-R5-、および-R1-R2-R3-R4-R5-R6-であり;R1、R2、R3、R4、R5、およびR6は、それぞれ独立して、以下の基を表す:-CH2-、-C2H4-、-CHOH-、-CHSH-、-CHNH2-、-CHOCH3-、-COCH32-、-CHSCH3-、-CSCH32-、-CHNHCH3-、-CNCH32-、-CHOC2H5-、-COC2H52-、-CHF-、-CHCl-、-CHBr-、-CF2-、-CCl2-、-CBr2-、-CHCOOH-、-CHCOOCH3-、-CHCOOC2H5-、-CHCOCH3-、-CHCOC2H5-、-CHCH3-、-CCH32-、-CHC2H5-、-CC2H52-、-CHCONH2-、-CHCONHCH3-、-CHCONCH32-、-C3H6-、-C4H8-、-C5H9-、-C6H10-、シクロ-C3H4-、シクロ-C3H4-、シクロ-C4H6-、シクロ-C5H8-、-OCH2-、-OC2H4-、-OC3H6-、-OC4H8-、-OC5H9-、-OC6H10-、-CH2O-、-C2H4O-、-C3H6O-、-C4H8O-、-C5H9O-、-C6H10O-、-NHCH2-、-NHC2H4-、-NHC3H6-、-NHC4H8-、-NHC5H9-、-NHC6H10-、-CH2NH-、-C2H4NH-、-C3H6NH-、-C4H8NH-、-C5H9NH-、-C6H10NH-、-SCH2-、-SC2H4-、-SC3H6-、-SC4H8-、-SC5H9-、-SC6H10-、-CH2S-、-C2H4S-、-C3H6S-、-C4H8S-、-C5H9S-、-C6H10S-、-C6H4-、-C6H3CH3-、-C6H3C2H5-、-C6H3OH-、-C6H3NH2-、-C6H3Cl-、-C6H3F-、-C6H3Br-、-C6H3OCH3-、-C6H3SCH3-、-C6H3COCH3-、-C6H3COC2H5-、-C6H3COOH-、-C6H3COOCH3-、-C6H3COOC2H5-、-C6H3NHCH3-、-C6H3NCH32-、-C6H3CONH2-、-C6H3CONHCH3-、-C6H3CONCH32-、-OC6H4-、-OC6H3CH3-、-OC6H3C2H5-、-OC6H3OH-、-OC6H3NH2-、-OC6H3Cl-、-OC6H3F-、-OC6H3Br-、-OC6H3OCH3-、-OC6H3SCH3-、-OC6H3COCH3-、-OC6H3COC2H5-、-OC6H3COOH-、-OC6H3COOCH3-、-OC6H3COOC2H5-、-OC6H3NHCH3-、-OC6H3NCH32-、-OC6H3CONH2-、-OC6H3CONHCH3-、-OC6H3CONCH32-、-C6H4O-、-C6H3CH3O-、-C6H3C2H5O-、-C6H3OHO-、-C6H3NH2O-、-C6H3ClO-、-C6H3FO-、-C6H3BrO-、-C6H3OCH3O-、-C6H3SCH3O-、-C6H3COCH3O-、-C6H3COC2H5O-、-C6H3COOHO-、-C6H3COOCH3O-、-C6H3COOC2H5O-、-C6H3NHCH3O-、-C6H3NCH32O-、-C6H3CONH2O-、-C6H3CONHCH3O-、-C6H3CONCH32O-、-SC6H4-、-SC6H3CH3-、-SC6H3C2H5-、-SC6H3OH-、-SC6H3NH2-、-SC6H3Cl-、-SC6H3F-、-SC6H3Br-、-SC6H3OCH3-、-SC6H3SCH3-、-SC6H3COCH3-、-SC6H3COC2H5-、-SC6H3COOH-、-SC6H3COOCH3-、-SC6H3COOC2H5-、-SC6H3NHCH3-、-SC6H3NCH32-、-SC6H3CONH2-、-SC6H3CONHCH3-、-SC6H3CONCH32-、-C6H4S-、-C6H3CH3S-、-C6H3C2H5S-、-C6H3OHS-、-C6H3NH2S-、-C6H3ClS-、-C6H3FS-、-C6H3BrS-、-C6H3OCH3S-、-C6H3SCH3S-、-C6H3COCH3S-、-C6H3COC2H5S-、-C6H3COOHS-、-C6H3COOCH3S-、-C6H3COOC2H5S-、-C6H3NHCH3S-、-C6H3NCH32S-、-C6H3CONH2S-、-C6H3CONHCH3S-、-C6H3CONCH32S-、-NH-C6H4-、-NH-C6H3CH3-、-NH-C6H3C2H5-、-NH-C6H3OH-、-NH-C6H3NH2-、-NH-C6H3Cl-、-NH-C6H3F-、-NH-C6H3Br-、-NH-C6H3OCH3-、-NH-C6H3SCH3-、-NH-C6H3COCH3-、-NH-C6H3COC2H5-、-NH-C6H3COOH-、-NH-C6H3COOCH3-、-NH-C6H3COOC2H5-、-NH-C6H3NHCH3-、-NH-C6H3NCH32-、-NH-C6H3CONH2-、-NH-C6H3CONHCH3-、-NH-C6H3CONCH32-、-C6H4-NH-、-C6H3CH3-NH-、-C6H3C2H5-NH-、-C6H3OH-NH-、-C6H3NH2-NH-、-C6H3Cl-NH-、-C6H3F-NH-、-C6H3Br-NH-、-C6H3OCH3-NH-、-C6H3SCH3-NH-、-C6H3COCH3-NH-、-C6H3COC2H5-NH-、-C6H3COOH-NH-、-C6H3COOCH3-NH-、-C6H3COOC2H5-NH-、-C6H3NHCH3-NH-、-C6H3NCH32-NH-、-C6H3CONH2-NH-、-C6H3CONHCH3-NH-、-C6H3CONCH32-NH-。-R1-、-R2-、-R3-、-R1-R2-、および-R1-R2-R3-の基が、それぞれ独立して、以下の基を表すポリスルホンおよびそれらの混合物が特に好ましい:-C6H4O-、-CCH32-、-C6H4-、-C6H4SO2-、-SO2C6H4-、-OC6H4-、および-C6H4O-CCH32-C6H4-。さらに、RおよびR’は、好ましくは、それぞれ独立して、式IIからXV中のスルホン基に結合された部分を表し得る。本発明によれば、1つまたは複数の生物学的に安定な層のためのそれぞれ1つまたは複数のポリスルホンは、ポリエーテルスルホン、置換ポリエーテルスルホン、ポリフェニルスルホン、置換ポリフェニルスルホン、ポリスルホンブロックコポリマー、ペルフルオロポリスルホンブロックコポリマー、セミフルオロポリスルホンブロックコポリマー、置換ポリスルホンブロックコポリマー、および/または上記のポリマーの混合物を含む群より選択される。用語置換ポリスルホンは、官能基を有するポリスルホンと理解されるべきである。特に、メチレン単位は1つまたは2つの置換基を有し得、そしてフェニレン単位は1つ、2つ、3つ、または4つの置換基を有し得る。これらの置換基これらはまた、X、X’、X’’、X’’’というの例は以下である:-OH、-OCH3、-OC2H5、-SH、-SCH3、-SC2H5、-NO2、-F、-Cl、-Br、-I、-N3、-CN、-OCN、-NCO、-SCN、-NCS、-CHO、-COCH3、-COC2H5、-COOH、-COCN、-COOCH3、-COOC2H5、-CONH2、-CONHCH3、-CONHC2H5、-CONCH32、-CONC2H52、-NH2、-NHCH3、-NHC2H5、-NCH32、-NC2H52、-SOCH3、-SOC2H5、-SO2CH3、-SO2C2H5、-SO3H、-SO3CH3、-SO3C2H5、-OCF3、-O-COOCH3、-O-COOC2H5、-NH-CO-NH2、-NH-CS-NH2、-NH-C=NH-NH2、-O-CO-NH2、-NH-CO-OCH3、-NH-CO-OC2H5、-CH2F、-CHF2、-CF3、-CH2Cl、-CHCl2、-CCl3、-CH2Br、-CHBr2、-CBr3、-CH2I、-CHI2、-CI3、-CH3、-C2H5、-C3H7、-CHCH32、-C4H9、-CH2-CHCH32、-CH2-COOH、-CHCH3-C2H5、-CCH33、-H。さらに好ましい置換基または官能基は、-CH2-Xおよび-C2H4-Xである。以下の一般構造式は、ポリスルホンの好ましい繰り返し単位を表す。好ましくは、ポリマーはこれらの繰り返し単位のみからなる。しかし、1つのポリマー中に、以下に示される繰り返し単位に加えて他の繰り返し単位またはブロックが存在することも可能である。以下が好ましい:X、X’、n、およびR’は、それぞれ独立して、上述の意味を有する。X、X’、n、およびR’は、それぞれ独立して、上述の意味を有する。さらに、以下の一般式Xのポリスルホンが、好ましい:Arは以下のものを表す:X、X’、およびnは、それぞれ独立して、上述の意味を有する。さらに、以下の繰り返し単位が好ましい:X、X’、X’’、X’’’、およびnは、それぞれ独立して、上述の意味を有する。R’’およびR’’’は、それぞれ独立して、XまたはX’について定義されたのと同様の置換基を表し得、あるいはそれぞれ独立して、-R1-Hまたは-R2-H基を表し得る。別の好ましい繰り返し単位は、例えば、式XIVまたはXVのように、2つの芳香環の間に環状の置換基を有する:R’’は、好ましくは、-CH2-、-OCH2-、-CH2O-、-O-、-C2H4-、-C3H6-、-CHOH-を表す。基-R-R’’-は、好ましくは、環状エステル、アミド、カーボネート、カルバメート、またはウレタンを表し、例えば、以下が挙げられる:-O-CO-O-、-O-CO-O-CH2-、-O-CO-O-C2H4-、-CH2-O-CO-O-CH2-、-C2H4-、-C3H6-、-C4H8-、-C5H10-、-C6H12-、-O-CO-NH-、-NH-CO-NH-、-O-CO-NH-CH2-、-O-CO-NH-C2H4-、-NH-CO-NH-CH2-、-NH-CO-NH-C2H4-、-NH-CO-O-CH2-、-NH-CO-O-C2H4-、-CH2-O-CO-NH-CH2-、-C2H4-SO2-、-C3H6-SO2-、-C4H8-SO2-、-C2H4-SO2-CH2-、-C2H4-SO2-C2H4-、-C2H4-O-、-C3H6-O-、-C4H8-O-、-C2H4-O-CH2-、-C2H4-O-C2H4-、-C2H4-CO-、-C3H6-CO-、-C4H8-CO-、-C2H4-CO-CH2-、-C2H4-CO-C2H4-、-O-CO-CH2-、-O-CO-C2H4-、-O-CO-C2H2-、-CH2-O-CO-CH2-、または芳香環を含む環状エステル。以下に、ポリマー類似反応を説明する。これらは当業者に知られており、ポリスルホンの改変のために供される。XおよびX’部分としてクロロメチレン基がホルムアルデヒド、ClSiMe3、および触媒例えば、SnCl4を用いることによって導入され得、次いでさらに置換され得る。これらの反応によって、例えば、水酸基、アミノ基、カルボキシレート基、エーテル基、またはアルキル基が求核置換によって導入され得、メチレン基を介して芳香環に結合される。アルコラート、例えばフェノラート、ベンジラート、メタノラート、エタノラート、プロパノラート、またはイソプロパノラートとの反応により、75を超えるクロロメチレン基に置換が生じたポリマーが得られる。以下の親油性側鎖を有するポリスルホンが得られる。Rは、例えばアルキル部分またはアリール部分を表す。X’’およびX’’’部分は、以下の反応により、モノマーに存在しなくなるまで、ポリマーに導入され得る。エステル基に加えて、種々のその他の置換基が、まず強塩基、例えばn-BuLiまたはtert-BuLiにより単一のまたは二重の脱プロトン化を行い、次いで求電子試薬を添加することによって導入され得る。上記の例示とする場合では、二酸化炭素がエステル基導入のために添加され、そして得られた炭酸基がさらなる工程でエステル化された。本発明による親油性部分を有するポリスルホンと疎油性部分を有するポリスルホンとの組み合わせは、例えば、式IIBに示すポリスルホンと式IICに示すポリスルホンとを一緒に用いることによって達成される。それぞれのポリスルホンの量比は98:2~2:98の範囲であり得る。好ましい比は10:90、15:85、22:78、および27:73、36:64、43:57、および50:50である。これらの割合の値は、親水性ポリスルホンおよび疎水性ポリスルホンの任意の組み合わせに適用され得るが、上述の混合物に限定されない。1分子中に親水性部分および疎水性部分を有するポリスルホンの一例は、例えば式IICに示すポリスルホンを単に不完全にエステル化することによって得られ得る。したがって、親水性のカルボキシレート基と疎水性のエステル基とが1分子中に存在する。カルボキシレート基とエステル基とのモル数比は、5:95~95:5であり得る。これらの割合の値は、親水基および疎水基の任意の組み合わせに適用され得、上述の基に限定されない。親水基または親水性ポリマーと疎水基または疎水性ポリマーとの本発明のこの組み合わせによって、医療用製品における非結晶性ポリマー層が構築されると考えられる。ポリスルホンから形成されるポリマー層が結晶質でないまたは主として結晶質でないことが、非常に重要である。なぜなら、結晶化は層を硬くし、そのことにより層が壊れ剥離するからである。バリア層として働く可撓性のポリスルホンコーティングは、非結晶性または主として非結晶性のポリスルホン層によりようやく達成され得る。もちろん、重合が行われた後に、所望の置換型を得るために既に対応して置換されたモノマーを適用することも可能である。次いで、対応するポリマーが、以下の反応スキームによる公知の方法によって得られる。LおよびL’は、例えば、それぞれ独立して、以下の基を表す:-SO2-、-CCH32-、-CPh2-、または-O-。したがって、LおよびL’は、式I~XVにおける対応する基の意味を有し得る。このような求核置換反応は、当業者に知られており、上記のスキームによって例示的に説明される。既に述べたように、ポリマーが親水性の性質および疎水性の性質を有する場合が特に好ましく、一方では1つのポリマー内であり、他方では少なくとも1つの親水性ポリマーと少なくとも1つの疎水性ポリマーとの組み合わせを用いることによる。したがって、例えば、XおよびX’が親水性の置換基を有しそしてX’’およびX’’’が疎水性の置換基を有するか、またはその逆である場合が好ましい。親水性の置換基としては、-OH、-CHO、-COOH、-COO-、-CONH2、-NH2、-NCH34、-NHCH3、-SO3H、-SO3-、-NH-CO-NH2、-NH-CS-NH2、-NH-C=NH-NH2、-O-CO-NH2、および特にプロトン化されたアミノ基が適用され得る。疎水性の置換基としては、-H、-OCH3、-OC2H5、-SCH3、-SC2H5、-NO2、-F、-Cl、-Br、-I、-N3、-CN、-OCN、-NCO、-SCN、-NCS、-COCH3、-COC2H5、-COCN、-COOCH3、-COOC2H5、-CONHC2H5、-CONCH32、-CONC2H52、-NHC2H5、-NCH32、-NC2H52、-SOCH3、-SOC2H5、-SO2CH3、-SO2C2H5、-SO3CH3、-SO3C2H5、-OCF3、-O-COOCH3、-O-COOC2H5、-NH-CO-OCH3、-NH-CO-OC2H5、-CH2F、-CHF2、-CF3、-CH2Cl、-CHCl2、-CCl3、-CH2Br、-CHBr2、-CBr3、-CH2I、-CHI2、-CI3、-CH3、-C2H5、-C3H7、-CHCH32、-C4H9、-CH2-CHCH32、-CH2-COOH、-CHCH3-C2H5、-CCH33が適用され得る。さらに、環状ポリスルホンが好ましく、それは例えば、式XVIに示されるような構造を有する。カルボキシエチレン基は、上記に例示される反応において必須ではない。カルボキシエチレン置換基およびメチル置換基の代わりに、任意の他の置換基または水素も存在し得る。キャリア物質としての油脂上述の生物学的に安定なおよび生分解性のポリマーに加えて、ラパマイシンおよび他の活性薬剤のためのキャリアマトリックスとして、生理学的に許容される油、脂肪、脂質、リポイド、およびワックスもまた用いられ得る。ラパマイシンおよび他の活性薬剤のためのキャリア物質としてか、または活性薬剤非含有層、特にトップ層として用いられ得るこのような油、脂肪、およびワックスとして、以下の一般式によって表され得る物質が適切である:R、R’、R、R、およびRは、それぞれ独立して、1~20個の炭素原子を有するアルキル、アルケニル、アルキニル、ヘテロアルキル、シクロアルキル、ヘテロシクリル基、3~20個の炭素原子を有するアリール、アリールアルキル、アルキルアリール、ヘテロアリール基を表すか、または官能基であり、そして好ましくは以下の基を表す:-H、-OH、-OCH3、-OC2H5、-OC3H7、-O-シクロ-C3H5、-OCHCH32、-OCCH33、-OC4H9、-OPh、-OCH2-Ph、-OCPh3、-SH、-SCH3、-SC2H5、-NO2、-F、-Cl、-Br、-I、-CN、-OCN、-NCO、-SCN、-NCS、-CHO、-COCH3、-COC2H5、-COC3H7、-CO-シクロ-C3H5、-COCHCH32、-COCCH33、-COOH、-COOCH3、-COOC2H5、-COOC3H7、-COO-シクロ-C3H5、-COOCHCH32、-COOCCH33、-OOC-CH3、-OOC-C2H5、-OOC-C3H7、-OOC-シクロ-C3H5、-OOC-CHCH32、-OOC-CCH33、-CONH2、-CONHCH3、-CONHC2H5、-CONHC3H7、-CONCH32、-CONC2H52、-CONC3H72、-NH2、-NHCH3、-NHC2H5、-NHC3H7、-NH-シクロ-C3H5、-NHCHCH32、-NHCCH33、-NCH32、-NC2H52、-NC3H72、-Nシクロ-C3H52、-N[CHCH32]2、-N[CCH33]2、-SOCH3、-SOC2H5、-SOC3H7、-SO2CH3、-SO2C2H5、-SO2C3H7、-SO3H、-SO3CH3、-SO3C2H5、-SO3C3H7、-OCF3、-OC2F5、-O-COOCH3、-O-COOC2H5、-O-COOC3H7、-O-COO-シクロ-C3H5、-O-COOCHCH32、-O-COOCCH33、-NH-CO-NH2、-NH-CO-NHCH3、-NH-CO-NHC2H5、-NH-CO-NCH32、-NH-CO-NC2H52、-O-CO-NH2、-O-CO-NHCH3、-O-CO-NHC2H5、-O-CO-NHC3H7、-O-CO-NCH32、-O-CO-NC2H52、-O-CO-OCH3、-O-CO-OC2H5、-O-CO-OC3H7、-O-CO-O-シクロ-C3H5、-O-CO-OCHCH32、-O-CO-OCCH33、-CH2F、-CHF2、-CF3、-CH2Cl、-CH2Br、-CH2I、-CH2-CH2F、-CH2-CHF2、-CH2-CF3、-CH2-CH2Cl、-CH2-CH2Br、-CH2-CH2I、-CH3、-C2H5、-C3H7、-シクロ-C3H5、-CHCH32、-CCH33、-C4H9、-CH2-CHCH32、-CHCH3-C2H5、-Ph、-CH2-Ph、-CPh3、-CH=CH2、-CH2-CH=CH2、-CCH3=CH2、-CH=CH-CH3、-C2H4-CH=CH2、-CH=CCH32、-C≡CH、-C≡C-CH3、-CH2-C≡CH。Xは、エステル基またはアミド基であり、そして特に、-O-アルキル、-O-CO-アルキル、-O-CO-O-アルキル、-O-CO-NH-アルキル、-O-CO-N-ジアルキル、-CO-NH-アルキル、-CO-N-ジアルキル、-CO-O-アルキル、-CO-OH、-OHである。m、n、p、q、r、s、およびtは、それぞれ独立して、0~20、好ましくは0~10の整数である。例えば-CO-O-アルキルにおける用語アルキルは、好ましくは上記の基R、R’などについて述べられたアルキル基の1つである例えば、-CH2-Ph。上記一般式の化合物は、それらの塩の形態で、ラセミ体またはジアステレオマー混合物として、純粋なエナンチオマーまたはジアステレオマーとして、および混合物またはオリゴマーまたはコポリマーまたはブロックコポリマーとしても存在し得る。さらに、上記物質は、生物学的に安定なおよび生分解性のポリマーのような他の物質との混合物で用いられ得、特に、本明細書で述べられる油および/または脂肪酸との混合物で用いられ得る。このような混合物および個々の物質が好ましく、それらは重合、特に自己重合に適切である。重合、特に自己重合に適切な物質は、とりわけ油、脂肪、脂肪酸、および脂肪酸エステルを含み、それらは、以下でより詳細に記載される。脂質の場合は、好ましくは、トリグリセリドの形態および/またはグリセリンと結合していない遊離の形態での、一価または多価不飽和脂肪酸および/またはこれらの不飽和脂肪酸の混合物に関する。好ましくは、不飽和脂肪酸は、オレイン酸、エイコサペンタエン酸、チムノドン酸、ドコサヘキサエン酸、アラキドン酸、リノール酸、α-リノレン酸、γ-リノレン酸、および上記の脂肪酸の混合物を含む群から選択される。これらの混合物は、特に、純粋な不飽和化合物の混合物を含む。油としては、好ましくは、アマニ油、麻実油、コーン油、クルミ油、菜種油、大豆油、ヒマワリ油、ケシ油、ベニバナ油、小麦胚芽油、ベニバナ油、ブドウ種子油、月見草油、ルリヂサ油、ブラッククミン油、藻類油、魚油、タラ肝油、および/または上記の油の混合物が用いられる。純粋な不飽和化合物の混合物が特に適している。魚油およびタラ肝油は、主としてエイコサペンタエン酸EPAC20:5およびドコサヘキサエン酸DHAC22:6、加えて少量のα-リノレン酸ALAC18:3を含む。これらの3つの脂肪酸のすべての場合、ω-3脂肪酸に関し、これは、生物において多くの細胞構造に重要な生化学的な構成物質として必要とされDHAおよびEPA、例えば、既に述べたように、それらは、細胞膜の形成および持続の基礎となるスフィンゴ脂質、セラミド、ガングリオシド。ω-3脂肪酸は、魚油だけではなく植物油にも見出され得る。さらに、ω-6脂肪酸のような不飽和脂肪酸は、植物由来の油に存在し、その油において、動物性脂肪よりも高い割合を部分的に構成する。したがって、それに応じた高含量の必須脂肪酸を含む、アマニ油、クルミ油、アマ油、月見草油のような種々の植物油が、特に高品質かつ有益な食用油として推奨される。特に、アマニ油は、ω-3およびω-6脂肪酸の貴重な供給源であり、高品質食用油として、数十年公知である。重合反応に関与する物質としては、ω-3およびω-6脂肪酸、ならびに少なくとも1つのω-3および/またはω-6脂肪酸部分を有するすべての物質が好ましい。このような物質はまた、自己重合に良好な能力を示す。硬化能すなわち、自己重合能は、乾燥油ともいわれる油の組成に基づき、そして必須脂肪酸が高含量であることに、より正確には、不飽和脂肪酸の二重結合に起因する。空気に暴露されると、酸素によってラジカルが脂肪酸分子の二重結合部位で発生し、これによってラジカル重合を開始し、拡大して、脂肪酸は二重結合を失いつつそれら自身の間で架橋する。脂肪分子中の二重結合の除去で、融点が高くなり、そして脂肪酸分子の架橋が、さらなる硬化を引き起こす。高分子樹脂が生じ、可撓性のポリマーフィルムとして、医療用品表面を均一に覆う。自己重合はまた、自家重合ともいい、例えば、酸素によって、特に空気中の酸素によって開始され得る。この自己重合はまた、光遮断下で行われ得る。別の可能性としては、電磁放射線、特に光による自己重合の開始がある。さらに別のしかし、やや好ましくない変形は、化学的分解反応、特に重合すべき物質の分解反応によって開始される自己重合によって示される。多重結合が脂肪酸部分により多く存在するほど、架橋度が高くなる。したがって、多重結合の密度がアルキル部分脂肪酸部分および1分子中で高いほど、重合反応に積極的に関与する物質の量は少なくなる。医療用製品の表面に堆積される物質全部の総量に対する重合反応に積極的に関与する物質の含有量は、少なくとも25質量、好ましくは少なくとも35質量、より好ましくは少なくとも45質量、および特に好ましくは少なくとも55質量である。以下の表1は、種々の油中の脂肪酸構成の一覧を示し、これらは本発明において好ましく用いられる。本発明のコーティングに用いられる油および油の混合物は、それぞれ、少なくとも40質量の不飽和脂肪酸量、好ましくは50質量の量、より好ましくは60質量の量、さらに好ましくは70質量の量、そして特に好ましくは75質量の量の不飽和脂肪酸を含む。市販されている油、脂肪、またはワックスが用いられてもよい。これらは、少なくとも1つの多重結合を有する化合物を40質量より少ない量で含むので、不飽和化合物の量が40質量を上回るほどに増加するように不飽和化合物が適量で添加され得る。40質量より少ない量の場合、重合速度が過度に強く減少するので、均一なコーティングは、もはや保証され得ない。重合特性のため、特に、多量の多価不飽和脂肪酸を有する脂質を本発明のための優れた物質とすることができる。リノール酸オクタデカジエン酸は2つの二重結合を有し、そしてリノレン酸オクタデカトリエン酸は3つの二重結合を有する。エイコサペンタエン酸EPAC20:5は5つの二重結合を有し、そしてドコサヘキサエン酸DHAC22:6は1分子中に、6つの二重結合を有する。二重結合の数とともに、重合容易性も増す。不飽和脂肪酸およびそれらの混合物のこれらの特性、ならびにそれらの自己重合の傾向は、例えば、魚油、タラ肝油、またはアマニ油による医療用品表面、特に、ステントの生体適合性および可撓性コーティングのために用いられ得る実施例13~18を参照のこと。リノール酸はまた、それぞれシス-9、シス-12-オクタデカジエン酸化学的命名法またはΔ9,12-オクタデカジエン酸またはオクタデカジエン酸18:2およびオクタデカジエン酸18:2n-6それぞれ生化学的および生理学的命名法ともいわれる。オクタデカジエン酸18:2n-6の場合、nは、炭素原子の数を表し、そして数字6は、最後の二重結合の位置を示す。したがって、18:2n-6は、18個の炭素原子、2つの二重結合を有し、最後の二重結合から外側のメチル基まで6個の炭素原子の距離を有する脂肪酸である。本発明において、重合反応に関与する物質として、以下の不飽和脂肪酸ならびにそれぞれこれらの脂肪酸を含む物質またはこれらの脂肪酸のアルキル部分すなわち、カルボキシレート基-COOH以外を含む物質として好ましく用いられる。少なくとも1つの多重結合を有する1つの直鎖または分岐および1つの置換または非置換のアルキル部分を含む物質の記載される重合の完了後、少なくとも部分的に1つのポリマー層が与えられた医療用製品の表面が得られる。理想的な場合、連続的に均一な厚みのポリマー層が、ステントまたは波形にされたステントを有するかまたは有さないカテーテルバルーンの全外表面上に形成される。ステントまたはステントを有するかまたは有さないカテーテルバルーンの表面のこのポリマー層は、重合反応に関与する物質からなり、そしてポリマーマトリックス中に、重合反応に積極的に関与しない物質、および/または活性薬剤、および/またはラパマイシンを含む。好ましくは、封入は、重合に関与しない物質、特に、ラパマイシンおよびさらなる活性薬剤をポリマーマトリックスから拡散させるように適合される。重合した物質の生体適合性コーティングは、ステントまたはステントを有するかまたは有さないカテーテルバルーンに必要な血液適合性を与えると同時に、ラパマシンおよび他の活性薬剤のための適切なキャリアとなる。添加される活性薬剤または活性薬剤の組合わせは、ステントおよび/またはカテーテルバルーンの表面全体にわたり均一に分散されており、これにより、表面における細胞、特に、平滑筋細胞および内皮細胞による集合は制御されながら生じる。したがって、ステント表面上の細胞による、再狭窄を導き得る急速な集合および過増殖は起こらない。しかし、ステント表面上の細胞の集合は、血栓症の危険性を含む高濃度の医薬によって完全には防止されない。この両方の効果の組み合わせは、本発明の医療用製品の表面、特に、ステントの表面に、血管壁中に迅速に増殖する能力を与え、そして再狭窄の危険性および血栓症の危険性の両方を減らす。1または複数の活性薬剤の放出は、移植後1~12ヶ月、好ましくは1~2ヶ月の期間にわたる。溶出のための活性薬剤としてラパマイシンを有するさらに好ましいステントは、ラパマイシンを負荷するための表面が、以下のように明らかに増加している。これらのステントは、ステント支柱だけではなくステント支柱間の隙間もまたラパマイシンが存在するポリマーまたはキャリアマトリックスでコーティングされる。このように完全なすなわち、ステント支柱および支柱の隙間コーティングステントは、特別な方法によって製造され、その方法は、VollflachigeBeschichtungvonGefaBstutzenの表題を有する国際特許出願PCT/DE2006/000766およびHemoteqGmbHの独国特許出願DE102005021622.6に詳細に記載されている。この目的は、内部人工器官の格子状または網目状の足場の表面を完全に被覆することにより達成された。用語完全なコーティングとは、隙間を全体的に被覆するコーティングのことをいう。このコーティングはまた、連続とも記載され、すなわち、薄膜が隙間に形成され、この薄膜は、この隙間を定める支柱のみに接している。このコーティングは、つり橋状に隙間を覆って広がり、その端部に取り付けられているのみであり、隙間内の固体地面に接していない。このコーティング層表面全体を被覆するが、支柱または内部人工器官に十分付着することを確実にするために、第1のコーティング工程において、支柱を少なくとも部分的にポリマーAでコーティングし、隙間は被覆しない。そして、この第1のポリマーコーティング層を湿潤させた後または部分的に溶解した後、表面をポリマーBで完全にコーティングする工程を第2のコーティング工程で続ける。第1のポリマーコーティング層によって、表面全体に付与されるまたは連続層になることが考えられる第2のポリマー層に、改良された付着特性がもたらされる。ポリマーAおよびポリマーBはまた同一であり得、そして好都合には、これらは、コーティング溶液中のそれらの濃度に関する限りのみ異なる。支柱または交点は、第1のコーティングによって管状またはワイヤーの周りの絶縁体状に取り囲まれる。それにもかかわらず、このコーティングは、個々の支柱を取り囲むのみであり、まだ2つの隣接する支柱を相互に連結していない。第1のコーティングは、支柱と交点との間の隙間の上を覆って広がることが考えられるすぐ上のコーティングに、改良された付着特性を与えるための支持層として働く。さらに、内部人工器官の個々の支柱または交点は、凹部または穴を有し得る。これらは、例えば、薬剤で満たされ得、そして第1のポリマーコーティングおよび第2のコーティングで被覆され得る。このような凹部および穴のこのような被覆は先行技術であり、そして好ましい実施態様として考えられ得るが、本発明の主要な局面ではない。非コーティング内部人工器官またはむき出しのステントは、医療用のステンレス鋼、チタン、クロム、バナジウム、タングステン、モリブデン、金、ニチノール、マグネシウム、亜鉛、上記金属の合金のような従来の材料で作製され得るか、またはセラミック材料またはポリマーで構成され得る。これらの材料は、自己拡張可能またはバルーン拡張可能のいずれかであり、生物学的に安定または生分解性である。好ましくは、コーティング工程bは、スプレーコーティングまたはエレクトロスピニングによって行われ、一方、工程cおよびdは、好ましくはディップコーティング、マイクロピペッティング、エレクトロスピニング、および/またはシャボン玉法によって行われる。ポリマー表面は、さらなる工程で、内表面および/または外表面上が、ポリマーCで完全にまたは部分的にコーティングされ得る。したがって、例えば、気管気管支ステントの管腔側にとっては、分泌物、粘液などの排出を妨害しないために十分に滑らかなままであることが重要である。親水性は、ポリビニルピロリドンPVPのような適切なポリマーでコーティングすることによって増加され得る。このコーティング方法は、完全な表面コーティングに関して先行技術の上記の欠点を克服し、したがって、患者が曝されている危険を除去する。一方、本発明に用いられ得るこのような医療デバイスは、固体材料、例えば、ステントの個々の支柱にコーティングを付与し、そして支柱によって定められる開口領域をポリマー層Bで満たすことによってコーティングされ得る。このポリマー層は、ポリマー特性のため、ポリマーAでコーティングされたステント支柱の隙間を被覆し得る。医療デバイスのエレメントを取り囲むコーティングの安定性は、ポリマーBおよびポリマーAの2つの組み合わせた層の機能である。したがって、表面構造にこのような隙間を有する任意の医療デバイスが、例えば、個々の支柱間にこのような隙間を示すステントの場合と同様に、本発明によってコーティングされ得る。第1のコーティングのために生分解性および/または生物学的に安定なポリマーA、および被覆する第2のコーティングのための生分解性または再吸収性のポリマーBおよび/または生物学的に安定なポリマーが、用途の種類に依存して用いられ得る。さらに、ポリマーAを用いたコーティング工程の前の工程において、血液適合性層が、好ましくは医療デバイスの非コーティング表面に共有結合され得るか、または例えば、グルタルジアルデヒドとの架橋により表面に固定化され得る。このような層は、血液凝固を活性化せず、非コーティングステント材料が血液と接触し得る場合に有用である。したがって、まず、例えば、動脈瘤の治療のためのUS595,159に記載されるように、このような血液適合性層で部分的にコーティングされたステントを提供することが好ましい。さらに、表面を完全にコーティングする第2工程で生じる外表面は、水平でも平坦でもなく、ステントの構造すなわち、支柱の構造がまだ目に見えることが好ましい。その利点は、血管壁に面する内部人工器官のコーティング外表面が波形および粗い構造を有するという事実にあり、このことは、血管内での固定の改良を保証する。ステント支柱を取り囲むポリマーAは、さらなる抗増殖剤、抗転移剤、抗血管新生剤、抗炎症剤、消炎剤、細胞増殖抑制剤、細胞傷害剤および/または抗血栓剤活性薬剤を含み得、ステントを完全に被覆するポリマーBは、活性薬剤ラパマイシンを含む。したがって、このラパマイシン溶出表面は、個々のステント支柱を取り囲むのみの従来のコーティングと比較して、明らかに増加している実施例18を参照のこと。ラパマイシンの濃度および存在する場合他の活性薬剤の濃度は、内部人工器官の完全なコーティング表面について0.001~500mg/cm2の範囲が好ましい。すなわち、表面は、コーティングされた支柱の総表面および支柱間の被覆された隙間の表面を考慮して計算される。本発明の方法は、例えば、内部人工器官および特にステント例えば、冠状動脈ステント、血管ステント、気管ステント、気管支ステント、尿道ステント、食道ステント、胆管ステント、腎臓ステント、小腸における使用のためのステント、大腸における使用のためのステントのコーティングに適合される。さらに、ガイドワイヤー、らせん、カテーテル、カニューレ、チューブおよび略チューブ状インプラント、または上記医療デバイスの部品が、ステントに匹敵する構造エレメントがこのような医療デバイスに含まれるならば、本発明によりコーティングされ得る。拡張し得る医療デバイスまたは内部人工器官が用いられる限り、コーティングは、好ましくはそれぞれのデバイスの拡張状態の間に行われる。コーティングされた医療デバイスは、好ましくは任意の管状構造例えば、尿路、食道、気管、胆管、腎管、脳を含む全身の血管、十二指腸、幽門、小腸および大腸の開通性を維持するために用いられるが、結腸または気管に用いられるような人工的な開口部の開通性を維持するためにもまた用いられる。したがって、コーティングされた医療デバイスは、狭窄、再狭窄、動脈硬化、アテローム性動脈硬化および任意のその他のタイプの血管閉塞または管腔もしくは開口部の管閉塞の予防、軽減または治療に有用である。さらに、ポリマーBを含む完全なコーティング層の長さは、内部人工器官の長さを超え、そして内部人工器官の端と一致しないことが好ましい。さらなる工程では、殻の重なり部分は、内部人工器官の縁周りの外表面に置かれ、そしてこうして形成された縁は、加圧および昇温下で下部のポリマーB層に組み込まれる。したがって、内部人工器官の縁の連続コーティングもまた確実にされ、同時に、これらの弱点である剥離の危険性を除去する。さらに、ハンドリングエレメントが縁の下に取り付けられ得、それによって、ステントがいつでも安全に取り除かれ得る。したがって、ポリマー繊維が、折り曲げて周囲に配置され得る。繊維は、1または2の反対側にループの形態で、縁からポリマー層を通って外表面に突出する。別の可能性は、この辺縁領域を活性薬剤のためのリザーバーとしてまたは活性薬剤の導入特にこの辺縁領域へののために使用することにある。これらの活性薬剤は、中空体の完全なコーティングの表面内/表面上に存在する可能性のある活性薬剤と異なり得る。そこで、ステントを囲んでいる殻は、ステントに可撓性を付与するだけではなく、医療デバイスに機械的な剛性を付与するために寄与する。その上、側面特異的に活性薬剤、例えば、外表面から管壁中へ拡散し得る細胞増殖抑制剤、および医療デバイスの内表面での感染を予防する抗生物質を導入する可能性が存在する。さらに、それぞれの移植部位の生理学的条件への適応に関するさらなる最適化が、内表面および外表面に異なるコーティングを付与する可能性により達成され得る。埋め込まれた、このようにコーティングされた医療デバイスをX線写真で画像化することを可能にする、さらなる添加剤が可能である例えば、硫酸バリウムまたは貴金属のような物質。さらに、外表面および内表面は、上記のように、異なる材料で取り囲まれ得る。したがって、例えば、外表面に疎水性ポリマー殻を有し、一方、内表面が親水性ポリマーでなる医療デバイスが製造され得る。この方法は、医療デバイスに、添加剤を含むまたは含まない任意の生物学的に安定なまたは生分解性のコーティング材料を、必要に応じて殻の形態で、付与する種々の可能性を提供する。同時に、コーティングは、インプラントの機械的剛性を、その可撓性に影響を与えることなく付与し得る。したがって、現在まで、例えば、胆管ガンの制限のためにステントを使用することは標準的処置ではない。この症例のほんの10で、外科的除去が好結果であるが、このような患者の平均余命は1年である。本方法により完全にコーティングされ、胆管に適用するために適合させたインプラントの使用は、必要に応じて化学療法剤を含み得、一方では、内部人工器官が一定の対向圧力を発揮して体内の管腔の狭窄を予防し、そして同時に、腫瘍の増殖を遅らせ得るかまたは停止さえさせ得る。したがって、高いまたは良好な生活の質を維持しながら、少なくとも寿命を延長する治療を提供する実施例18。さらに、本発明のコーティングはまた、血管系に使用され得る。動脈瘤の形成の場合、例えば、血液が供給され続けることによる動脈瘤の増大を防ぐように用いられ得る実施例19。表面増加のための本発明のさらなる実施態様は、カテーテルシステム、特に波形にされたステントを有するカテーテルバルーンを含む拡張カテーテルシステムをいう。これらのシステムでは、非コーティングまたはコーティングステントが、カテーテルバルーンに対して波形にされ、次いでカテーテルバルーンと共にコーティングされる。コーティングは、波形にされたステントの個々のステント支柱間の自由な隙間が、活性薬剤またはラパマイシンのリザーバーとして働くように行われ得る。例えば、ラパマイシンまたは本明細書で述べられる活性薬剤の1つが、適切な溶媒に溶解されてステントまたはバルーンに付与され得る。活性薬剤および溶媒は、個々のステント支柱間の隙間およびカテーテルバルーンとステントの内部との間の隙間に流れ込み、溶媒は蒸発し、そして純粋な活性薬剤が残る。次いで、1以上のキャリア層が、ステントを有するカテーテルバルーンに付与され得る。この実施態様の好ましい変形は、ステント支柱間およびバルーンとステントとの間に純粋なパクリタキセルを有し、このパクリタキセルは、スプレー法またはディッピング法によって付与され、そして、溶媒の蒸発後、そこに残る。次いで、この第1のパクリタキセルコーティングは、活性薬剤ラパマイシンを含む、好ましくは生分解性ポリマーおよび/または好ましくは極性の親水性ポリマーで被覆される。別の好ましい実施態様は、キャリアもポリマー層も有さないが、純粋なラパマイシンのみを有し、ラパマイシンは、溶媒と共にステントまたはカテーテルバルーンに付与され、そしてステントおよびバルーンの溶媒の蒸発後に残る。第3の好ましい実施態様は、ラパマイシンを含む好ましくは生物学的に安定なポリマーでコーティングされ、そしてバルーンで波形にされているステントを含む。ラパマイシンコーティングステントを有する非コーティングカテーテルバルーンは、次いで、適切な溶媒中のパクリタキセルがスプレーされ、溶媒の蒸発後、純粋なパクリタキセルの不規則な層がステントおよびバルーンに存在する。造影剤ラパマイシンのためのマトリックスまたはキャリアとして、ポリマーではなく低分子の化学化合物、そして特に造影剤および造影剤類似体を用いる本発明の実施態様が、特に興味深い。このような造影剤および/または造影剤類似体は、主に、バリウム、ヨウ素、マンガン、鉄、ランタン、セリウム、プラセオジム、ネオジム、サマリウム、ユーロピウム、ガドリニウム、テルビウム、ジスプロシウム、ホルミウム、エルビウム、ツリウム、イッテルビウム、および/またはルテチウムを含み、好ましくは、イオンとして結合した形態および/または錯体形態を含む。原則として、造影剤は、異なる画像検査法で区別されるべきである。一方、X線検査に用いられる造影剤X線造影剤または磁気共鳴断層撮影装置検査に用いられる造影剤MR造影剤がある。X線造影剤の場合、周囲構造に対して透過するX線の吸収を増加する物質かいわゆる、陽性造影剤、または透過するX線を妨げずに通過させる物質いわゆる、陰性造影剤に関する。好ましいX線造影剤は、関節の画像化のために関節造影およびCTコンピューター断層撮影装置に使用されるものである。コンピューター断層撮影装置は、X線によって人体の断面像を生じるデバイスである。本発明によれば、X線はまた、画像化法における検出のために用いられ得るが、この放射線は、その有害性のため好ましくない。透過する放射線がイオン化放射線ではない場合が好ましい。画像化法としては、X線画像、コンピューター断層撮影装置CT、核スピン断層撮影装置、磁気共鳴断層撮影装置MRT、および超音波が用いられ、スピン断層撮影装置および磁気共鳴断層撮影装置MRTが好ましい。したがって、放射線を透過させることによって励起される能力のため、画像化法によるインビボ事象における医療デバイスの検出を可能にする物質として、特にコンピューター断層撮影装置CT、核スピン断層撮影装置、磁気共鳴断層撮影装置MRT、および超音波に用いられる造影剤が好ましい。MRTに用いられる造影剤は、それらにより構造物の磁気的挙動の変化が区別されるようにという作用機序に基づく。さらに、ヨウ素含有造影剤が好ましく、血管の画像化血管造影または静脈造影およびコンピューター断層撮影装置CTに用いられる。ヨウ素含有造影剤として、以下の例が挙げられ得る:別の例は、JodLipiodol登録商標、ヨード化ケシ油、ケシ油である。Gastrografin登録商標およびGastrolux登録商標の商標の下、ヨード造影剤の母体物質であるアミゾトリゾエートは、ナトリウム塩およびメグルミン塩の形態で市販されている。ガドリニウム含有または超常磁性の酸化鉄粒子およびフェリ磁性または強磁性鉄粒子例えば、ナノ粒子もまた好ましい。好ましい造影剤の別のクラスは、主にランタノイドを含む常磁性造影剤によって表される。不対電子を有する常磁性物質の1つは、例えば、ガドリニウムGd3であり、これは全部で7個の不対電子を有する。さらに、このグループには、ユーロピウムEu2、Eu3、ジスプロシウムDy3、およびホルミウムHo3がある。これらのランタノイドはまた、例えば、ヘモグロビン、クロロフィル、ポリアザ酸、ポリカルボン酸、および特にEDTA、DTPA、およびDOTAをキレート剤として用いることによって、キレート形態で用いられ得る。ガドリニウム含有造影剤の例は、ジエチレントリアミン五酢酸、または、本発明に用いられ得るさらなる常磁性物質は、銅Cu2、ニッケルNi2、クロムCr2、Cr3、マンガンMn2、Mn3、および鉄Fe2、Fe3のような、いわゆる遷移金属イオンである。これらのイオンはまた、キレート形態で用いられ得る。放射線を透過させることによって励起される能力のため、画像化法によってインビボ事象における基本本体の検出を可能にするための少なくとも1つの物質は、基本本体の表面または基本本体の内部のいずれかにある。1つの好ましい実施態様では、カテーテルのバルーンは、その圧縮形態で内部に、造影剤および/または造影剤類似体が満たされる。造影剤は、好ましくは溶液として存在する。ラパマイシンのためのキャリアまたはマトリックスとして造影剤または造影剤類似体の特性に加えて、このようなコーティングは、カテーテルバルーンが、画像化法においてより良好に可視化、すなわち検出可能になるという利点をさらに有する。バルーンの拡張は、バルーンをさらに造影剤溶液で満たすことでバルーンを膨張することによって生じる。この実施態様の利点は、造影剤または造影剤類似体が、いつでも再利用し得、そして身体に透過せず、したがって、有害な副作用を生じないことである。造影剤類似体とは、造影剤の特性を有する、すなわち、手術の間に用いられ得る画像化法で可視となり得る造影剤様化合物をいう。したがって、本発明のさらなる好ましい実施態様は、ラパマイシンおよび造影剤または造影剤類似体でコーティングされたカテーテルバルーンを含む。コーティングまたは非コーティングステントが、カテーテルバルーン上に存在する場合、もちろん、バルーンはステントと共にコーティングされ得る。この目的に対して、ラパマイシンは、必要に応じて1以上の他の活性薬剤と共に、造影剤に溶解または懸濁され、そしてステントを有するまたは有さないカテーテルバルーンに付与される。さらに、造影剤およびラパマイシンの混合物に対してコーティング後蒸発するまたは真空下で除去され得る溶媒を混合するための可能性が存在する。さらに、造影剤含有層の下および/または上にさらなる1層以上の純粋な活性薬剤またはポリマーまたは活性薬剤含有ポリマーの層が付与される可能性が存在する。特に好ましい実施態様は、波形にされたステントを有するカテーテルバルーンを用いる。ステントは非コーティングむき出しのステント、または好ましくは血液適合性層1層のみでコーティングされたステントであり得る。血液適合性コーティングとしては、特に、本明細書に記載されるヘパリン誘導体またはキトサン誘導体が好ましく、そして特に、脱硫酸化および再アセチル化または再プロピオニル化されたヘパリンである。カテーテルバルーンおよびステントのシステムは、例えば、造影剤中のパクリタキセルまたはサリドマイドと共にラパマイシンの溶液または懸濁液または分散液でスプレーまたは浸漬される実施例20を参照のこと。折りたたみバルーンまたはウイングバルーンまたはひだバルーンまたは折り目を有するバルーンまたはひだを有するバルーンのように特別に設計されたバルーンを用いることもまた可能である。このような折りたたみバルーンは、バルーンの圧縮状態で折り目またはひだまたはウイングを形成し、これに適切な溶媒中で、純粋なラパマイシンのような活性薬剤、またはラパマイシンおよび溶媒または造影剤の混合物、またはラパマイシンおよび油またはポリマーの混合物で満たされ得る。必要に応じて用いられる溶媒は、減圧下で除去され得、それによって折り目に存在する混合物が乾燥され得る。通常ステントなしで用いられるこのような折りたたみバルーンを拡張する場合、折りたたみは、外側に向かうかまたは突き出て、したがってその内容物を血管壁に放出する。ステントまたはカテーテルバルーンの別の好ましい実施態様は、細胞内への活性薬剤の導入を促進または支援する輸送媒体の使用にある。しばしば、これらの物質は、支援効果または相乗効果を有する。これらは、例えば、血管拡張剤を含み、キニン例えば、ブラジキニン、カリジン、ヒスタミン、またはNOS-シンターゼL-アルギニンから血管拡張性NOを放出するのような内因性物質が挙げられる。植物由来の物質例えば、イチョウ抽出物、DMSO、キサントン、フラボノイド、テルペノイド、動植物染料、食品着色剤、NO放出物質例えば、ペンタエリスリトールテトラニトレートPETN、造影剤および造影剤類似体もまた、これらのアジュバントに属し、またはそれ自体が活性薬剤として相乗的に用いられる。さらに、2-ピロリドン、クエン酸トリブチルおよびクエン酸トリエチルおよびそれらのアセチル化誘導体、フタル酸ビブチル、安息香酸ベンジルエステル、ジエタノールアミン、フタル酸ジエチル、ミリスチン酸イソプロピルおよびパルミチン酸イソプロピル、トリアセチンなどの物質が挙げられる。ステント材料本発明の方法によってコーティングされ得る通常のステントは、医療用のステンレス鋼、チタン、クロム、バナジウム、タングステン、モリブデン、金、ニチノール、マグネシウム、亜鉛、上記金属の合金のような従来の材料で作製され得るか、またはセラミック材料または生物学的に安定および/または生分解性ポリマーで構成され得る。これらの材料は、自己拡張可能またはバルーン拡張可能のいずれかであり、そして生物学的に安定および/または生分解性である。バルーン材料カテーテルバルーンは、通常の材料、特により以下に記載されるようなポリマー、そして特に、PA12のようなポリアミド、ポリエステル、ポリウレタン、ポリアクリレート、ポリエーテルなどで構成され得る。始めに述べられたように、多効性の活性薬剤ラパマイシンの選択に加えて、長期間、最適な抗再狭窄効果のある医療デバイスを達成するために、さらなる要因が重要である。ラパマイシンの物理的および化学的特性、および必要に応じて添加されるさらなる活性薬剤ならびにそれらの可能な相互作用、活性薬剤濃度、活性薬剤放出、活性薬剤の組み合わせ、選択されるポリマー、およびコーティング方法は、重要なパラメーターを表し、これらは、互いに対して直接的な影響を有し、したがって各実施態様のために正確に決定されなければならない。これらのパラメーターを調節することにより、活性薬剤または活性薬剤の組合せは、再狭窄の危険に曝されている臨界的期間全体にわたって、十分または効果に最適な量で血管壁の隣接細胞によって、吸収され得る。本発明のステントは、活性薬剤ラパマイシンまたはラパマイシンと好ましい活性薬剤との組み合わせを含みそしてステントを完全または不完全に覆う少なくとも1層を好ましく備え、および/または本発明のステントは、ステント材料自体に活性薬剤ラパマイシンおよび/またはラパマイシンと活性薬剤との組み合わせを含む。さらに、表面の血液適合性層によって、環境への活性薬剤の拡散中および拡散後、異物に対する免疫反応が起こらないことが保証され得る。一方、層は、純粋な活性薬剤層を含み得、少なくとも1層がラパマイシンを含み、そして他方、活性薬剤非含有または活性薬剤含有ポリマー層またはそれらの組み合わせを含み得る。このような医療デバイスを製造するための方法としては、スプレー法、ディッピング法、ピペッティング法、エレクトロスピニング法、および/またはレーザー技術が用いられ得る。選択される実施態様に依存して、最も適切な方法が、医療デバイスの製造のために選択され、2以上の方法の組み合わせもまた、用いられ得る。さらに、1層にラパマイシンと共に存在するかまたは個別の層で付与されるかのいずれかの少なくとも別の活性薬剤を添加することも好ましい。さらなる組み合わせとして、例えば、アセチルサリチル酸アスピリンの使用が好都合である。なぜなら、消炎効果を支援することに加え、アスピリンはまた、抗血栓特性を有するからである。疎水性パクリタキセルとの組み合わせでは、抗増殖効果は、実施態様に依存して増加または延長され得る。パクリタキセルおよびラパマイシンは、それらの異なるバイオアベイラビリティーによって互いを補足する。例えば、親水性ラパマイシン層がパクリタキセル層に付与され得ると、ラパマイシンが早期に生じる炎症反応をより標的とし、そしてパクリタキセルが、長期間、SMCの増殖を阻害する。別の好ましい実施態様は、ステント上にラパマイシンまたは活性薬剤とラパマイシンとの組み合わせのためのリザーバーとしての適切な生物適合性材料を使用することである。このため、ラパマイシンおよび/またはラパマイシンと活性薬剤との組み合わせを含む少なくとも1層の生物学的に安定なおよび/または生体再吸収性ポリマー層でのステント本体のコーティングが提供される。ポリマー層のラパマイシン含有量は、1質量から60質量の間、好ましくは5質量から50質量の間、特に好ましくは10質量から40質量の間である。驚くべきことに、生分解性ポリマーの使用が好都合であることが見出された。なぜなら、ポリマーの分解が、いわゆるバルク浸食として生じるからである。鎖分解は、ポリマーの特性を実質的に維持しながら、ある程度まで起こる。一定の鎖長を下回った後のみ、材料はその特性を緩め、そして脆弱になる。分解は、小剥離片の形態で生じ、それは、非常に短時間で生物によって完全に代謝される。この分解プロセスが、ラパマイシン溶出の増加を標的して制御するために使用され得、再狭窄予防の実質的な改良を提供することが見出された。活性薬剤の溶出は、通常、特に移植後の最初の数日に多く、既に議論したように、生物の急性の防御反応創傷自体に対するおよび異物に対するの合計のより良好な制御を有するが、さらに経過すると、このカーブが非常に急速に平坦化され、溶出される活性薬剤量が、一律に減少していき、溶出は停止され、そしてなお残存する活性薬剤のポリマーからの溶出は検出不能になる。しかし、損傷の程度または患者の体型により、2~4週後、再狭窄を制限するための活性薬剤の用量増加を必要とする反応に気づく。同様の薬剤溶出ステントで、ポリマー特性の損失および生分解性ポリマーの分解の開始を適時制御することによって、再狭窄予防のために重要な活性薬剤溶出の増加が、所定のより遅い時点で再度達成され得る図4を参照のこと。例えば、PLGAの加水分解は、2週を超えた後、溶出カーブがラパマイシンのさらに増加した溶出を有するように、PLAとPGAとの混合比または他の適切なポリマーとの組み合わせによって調節され得る。両方の成分の互いに対するまたは他の適切なポリマーに対する組み合わせに依存して、後期の投薬量、時点、および持続時間およびさらなる時点の後の活性薬剤のアベイラビリティーの再度の増加後期バーストが正確に調節され得る図4を参照のこと。さらに、少なくとも1つの2層システムの使用で、ターゲット的に用量および制御された活性薬剤溶出を標的して増加および/または拡張することを可能にする。これは、例えば、ステントまたは血液適合性コーティングステントに付与される第1層が、第2のポリマー層よりもより高いラパマイシンの濃度を有するかまたはこの第1層に付与される純粋なラパマイシン層を有する場合、達成され得る。ラパマイシン含有層中またはこの層とは別に存在する層中でラパマイシンを支援する活性薬剤を使用することもまた可能である。薬剤溶出ステントのラパマイシン負荷を増加するための別の好ましい変形は、非常に膨潤し得る物質、例えば、アルギネート、ペクチン、ヒアルロナン、寒天、アラビアガム、リポソームのヒドロゲル、ペプチドヒドロゲル、ゼラチンカプセル、および/またはPVPのような非常に膨潤し得るポリマーにラパマイシンを包含することであり、少なくとも生分解性および/または生物学的に安定なポリマー層に組み込まれる。さらなる利点として、最大の度合いで環境の影響に対して活性薬剤を遮蔽することが述べられ得る。同時に、ラパマイシンおよび/または別の活性薬剤を、活性薬剤のカプセルを包囲するポリマー層に添加する可能性が存在する。PVPのような親水性の細孔形成材料を添加することで、ステント移植の早期の段階での溶出の加速に加えて、また生体再吸収性ポリマーのより急速な分解が、ポリマー層への水または血漿または細胞液の侵入の促進のために達成される。このようにして、ラパマイシンは、より急速にそしてより高用量で溶出される。これは、増加された投薬量が、有効性に積極的に影響を与えるが、パクリタキセルとは反対に壊死性の変化を生じないので、大いに好都合である。特別の実施態様では、マトリックスとして生物学的に安定なポリマーそして細孔および/またはチャネル形成材料として親水性の活性薬剤負荷の材料PVPのような親水性ポリマーおよび/または例えば、ゼラチン、アルギネート、架橋デキストリン、アラビアガム、寒天など由来のマイクロカプセルおよびマイクロビーズを使用することである。水性の媒体の添加またはこのようにコーティングされたステントの植え込みおよび拡張により、親水性材料は膨潤する。生物学的に安定なポリマーの膨潤性は、親水性部分と比較して低いので、液体の侵入および続く膨潤のため細孔内で圧力が発生する。これにより、親水性ラパマイシンは、血管環境へ射出されるように細孔およびチャネルから押し出される図5を参照のこと。細胞の内部へのラパマイシンの吸収を増加させるために、細胞膜の浸透性を増加させる物質例えば、DMSO、レシチン、および上述の他のトランスフェクション薬剤が添加され得る。このシステムはまた、マトリックスとして生分解性ポリマーを用いて実現され得る。この実施態様には、使用される物質の膨潤性の差異が決定要因である。ラパマイシンは、膨潤性材料が液体を吸収する限り溶出される。したがって、活性薬剤の放出は、液体吸収の速度によって制御され得る。このシステムはまた、マトリックスとして生分解性ポリマーを用いて実現され得る。特に、使用される物質の膨潤性の差異が決定要因である。生物学的に安定なポリマー、特にポリスルホンまたは重合可能な油を用いる別の実施態様が提供され得、それにより、生物学的に安定なポリマーコーティングステントのポリマー表面では、穴が、レーザー技術によって決められた配列に形成され、生分解性ポリマーが添加されたまたは添加されていないラパマイシン溶液が、ディッピングまたはピペッティング技術によって組み込まれる。この場合、生分解性ポリマーが、拡散バリアとして、個々の穴を覆うかまたはステント表面全体上かのいずれかで付与され得る。この実施態様の事象では、ステントの血管部位は、標的されるようにして処置され得る。例えば、ステントの内側もまた被覆する生物学的に安定なポリマーに抗血栓剤を添加することは、腔側にもまた存在する血栓症の危険性を最小限にするための助けになる。この2層の実施態様によれば、第1の生物学的に安定な層は、別の生分解性層によって実質的に被覆される層であり、それにより、活性薬剤溶出の上述の利点が維持される。さらに、同一かまたは異なる材料のいずれかでなる2つのポリマー層を付与することが好ましく、ラパマイシンが、一方かまたは両方の層に、同一かまたは異なる濃度で、さらなる活性薬剤を含むかまたは含むことなく存在する。ラパマイシンおよび/または活性薬剤の組み合わせの溶出が制御を可能にするには、2層に異なる量の細孔形成剤が存在するように、細孔形成剤を添加することによること、およびコーティング中の細孔形成剤およびその量に依存して異なって溶出する異なる活性薬剤を標的に組み込むことによることが考えられる。この2層の実施態様の後、異なる活性薬剤を、それぞれの活性薬剤のために適切な層にそれぞれ別々に組み込む可能性が存在し、これにより、例えば、疎水性の活性薬剤は、1つのより親水性の層に存在し、そしてより疎水性ポリマー層に存在する別の疎水性の活性薬剤とは別の溶出動態を有し、逆も同様である。これは、特定の合理的な順序に活性薬剤のアベイラビリティーを設定する、および溶出時間および溶出濃度を制御する幅広い分野の可能性を提供する。さらなる好ましい適切なポリマーとして、例えば、ポリカプロラクトン、ポリカプロラクタム、ポリアミノ酸、トリメチレンカーボネート、および低架橋性の重合可能な油が挙げられ得る。実施例1:ラパマイシンを用いたステントのスプレーコーティング浄化された非拡張ステントを、細い金属棒d=0.2mmに水平につるし、回転フィード装置の回転軸に差し込み、そして28r/分で回転する。ステントをこのようにステントの内側が棒に接触しないように固定し、そしてクロロホルムまたは酢酸エチル中のラパマイシンの2スプレー溶液でスプレーする。次いで、それらをドラフト中で一晩中乾燥する。必要であれば、所望の活性薬剤負荷がステント上に存在するまで、このコーティングプロセスを繰り返し得る。実施例2:PBS緩衝液中の溶出挙動の決定ステント毎に、十分に小さいフラスコに2mlのPBS緩衝液を加え、密閉し、そして37°Cの乾燥機中でインキュベートする。各場合で選択した時間間隔の終了後、過剰な溶液をピペットで除去し、そしてそのUV吸収を測定する。実施例3A:ベースコートとしてラパマイシンおよびトップコートとしてPVAを用いたステントラパマイシン-スプレーコーティングしそして乾燥したステントを、第2工程において、1.5PVAメタノール水溶液でスプレーコーティングする。次いで、それを乾燥する。実施例3B:ラパマイシンおよびシクロスポリンAを用いたステントのスプレーコーティング浄化された非拡張ステントを、細い金属棒に水平につるし、回転フィード装置の回転軸に差し込み、そして28r/分で回転する。ステントをこのようにステントの内側が棒に接触しないように固定し、そしてクロロホルム中の2:0.5の比のラパマイシンおよびシクロスポリンAの2スプレー溶液でスプレーする。次いで、それらを一晩中乾燥する。実施例4:2層にラパマイシンおよびパクリタキセルを用いたステントのスプレーコーティング浄化された非拡張ステントを、クロロホルム中のパクリタキセルの0.8スプレー溶液でスプレーする。次いで、ステントを室温で乾燥する。第2スプレープロセスでは、実施例1の方法を用いる。実施例5:生分解性または生物学的に安定なポリマーおよびラパマイシンまたはラパマイシンを含む活性薬剤の組み合わせを用いたステントのスプレーコーティングスプレー溶液:145.2mgのPLGAまたはポリスルホンおよび48.4mgのラパマイシンまたは対応する活性薬剤の組み合わせの33スプレー溶液ラパマイシン20~90量とパクリタキセル、シクロスポリンA、サリドマイド、ファスジルなどのような1以上の他の活性薬剤とを含むを、クロロホルムで22gにする。このスプレー溶液を、既に記載されているようにステントに付与する。利用されるステントは、むき出しのステント、血液適合性コーティングステント、および/またはスプレー法またはディッピング法によって活性薬剤層でコーティングされたステントであり得る。実施例1および3の純粋な活性薬剤層または活性薬剤の組み合わせを、必要に応じてこのポリマー層上に付与し得る。実施例6:層において異なる濃度の活性薬剤を有する、生分解性ポリマーおよびラパマイシンまたはラパマイシンを含む活性薬剤の組み合わせを用いた2層システム溶液1:25のラパマイシンまたは1以上の活性薬剤との組み合わせおよびPLGAをクロロホルムまたは必要に応じて酢酸エチル中に含む溶液0.8溶液溶液2:35のラパマイシンまたは1以上の活性薬剤との組み合わせおよびPLGAをクロロホルムまたは必要に応じて酢酸エチル中に含む溶液0.8溶液ステントは、むき出しのステントまたは血液適合性コーティングステントのいずれかであり、そしてディッピング法またはスプレー法によって、ラパマイシンの純粋な活性薬剤層、他の活性薬剤との組み合わせ、またはスラパマイシンを含まない活性薬剤層を既に有し得る。また、純粋な活性薬剤層を、2つのポリマー層間におよび/またはトップコートとしてスプレー法またはディッピング法で付与し得る。実施例7:ベースコートとして生物学的に安定なポリマーおよびトップコートとして生分解性ポリマーおよびラパマイシンまたはラパマイシンを含む活性薬剤の組み合わせを用いた2層システムPS溶液:176mgのポリエーテルスルホンを秤量し、そしてクロロホルムで20gにする0.88溶液PLGA溶液:35のラパマイシンまたは1以上の活性薬剤との組み合わせ少なくとも20のラパマイシン含有量およびPLGAの溶液0.8溶液ここでもまた、むき出しのステントまたは血液適合性コーティングステントを用いる。第1層の乾燥後、生分解性ポリマー層を付与し得、血管ステントへの標的適用を可能にするスプレー法およびピペッティング法が好ましい。ここでもまた、活性薬剤を、スプレー法、ディッピング法、またはピペッティング法によって、さらなる層として2つのポリマー層間および/または表面上にさらに付与し得る。実施例8:細孔形成剤またはチャネル形成剤として高含有量のヒドロゲルPVP、シリコン、ハイドロソーム、アルギネート、ペプチド、グリコサミノグリカンを有する生物学的に安定なまたは生分解性ポリマーを用いたステントのコーティングラパマイシンまたは活性薬剤の組み合わせ、35質量を、ポリスルホンおよびヒドロゲルと共に、クロロホルムに溶解し、8のヒドロゲルを含む溶液を形成する。この溶液を上記実施例のようにステントに付与する。ポリマー溶液の総濃度は、最適なスプレー挙動を達成するため0.9以下にすべきである。ディッピング法では、溶液は、30以上のポリマー含有量を有さないようにすべきである。ラパマイシン負荷はまた、既にコーティングされたステントを活性薬剤の溶液2に続けてディッピングによっても行われ得る。実施例8aラパマイシン無添加のポリスルホン/PVPスプレー溶液24mgのPSおよび2.4mgのPVPを秤量し、そしてクロロホルムで3gにする→0.80PS、0.08PVP実施例8bラパマイシン添加のポリスルホン/PVPスプレー溶液18.2mgのPS、14.1mgのラパマイシン、および3.2mgのPVPを秤量し、そしてクロロホルムで4gにする→0.45PS、0.35ラパマイシン、0.08PVP実施例9:ステントの共有結合性の血液適合性コーティングa脱硫酸化再アセチル化ヘパリンの調製100mlのアンバーライトIR-122陽イオン交換樹脂を、2cmの直径を有するカラムに充填し、400mlの3MのHClでH形態に変換し、そして溶出液が塩化物を含まずpHが中性になるまで、蒸留水で洗浄した。1gのヘパリンナトリウムを10mlの水に溶解し、陽イオン交換カラムに入れ、そして400mlの水で溶出した。溶出液を0.7gのピリジンを含む容器に滴下させ、次いでpH6までピリジンを滴下し、そして凍結乾燥した。0.9gのヘパリンピリジニウム塩を、還流冷却器を有する丸底フラスコ内の90mlのDMSO/1,4-ジオキサン/メタノール6/3/1v/v/vの混合物に添加し、そして90°Cで24時間加熱した。次いで、823mgの塩化ピリジニウムを添加し、そして90°Cへの加熱を、さらに70時間行った。次いで、100mlの水で希釈を行い、そして希苛性ソーダを用いてpH9まで滴下を行った。脱硫酸化ヘパリンを、水に対して透析し、そして凍結乾燥した。100mgの脱硫酸化ヘパリンを10mlの水に溶解し、0°Cに冷却し、そして撹拌下で1.5mlのメタノールと混合した。溶液に、4mlのDowex1×4陰イオン交換樹脂OH-形態および次いで150μlの無水酢酸を添加し、そして4°Cで2時間撹拌した。その後、樹脂をろ過し、そして溶液を水に対して透析し、そして凍結乾燥した。bN-カルボキシメチル化、特にN-アセチル化キトサン150mlの0.1NのHClに、2gのキトサンを溶解し、窒素、還流下で24時間沸騰した。室温まで冷却後、溶液のpHを2NのNaOHで5.8に調節した。溶液を脱塩水に対して透析し、そして凍結乾燥した。このように部分的に加水分解された1gのキトサンを、100mlの1酢酸に溶解した。100mlのメタノールを添加後、30mlのメタノールに溶解させた605μlの無水酢酸を添加し、そして室温で40分間撹拌した。生成物を、140mlのメタノールおよび60mlの25NH3溶液の混合物に注ぐことによって沈殿させた。それをろ過し、メタノールおよびジエチルエーテルで洗浄し、そして真空下で一晩中乾燥した。部分的に加水分解および部分的にN-アセチル化された1gのキトサンを、50mlの水に懸濁した。0.57gのグリオキシル酸一水和物の添加後、キトサン誘導体を次の45分以内に溶解した。溶液のpH値を、2NのNaOHで12に調節した。できるだけ水を含まない0.4gの水素化シアノホウ素ナトリウム溶液を添加し、そして45分間撹拌した。生成物を、400mlのエタノールに沈殿させ、ろ過し、エタノールで洗浄し、そして真空下で一晩中乾燥した。c脱硫酸化N-プロピオニル化ヘパリンの調製100mlのアンバーライトIR-122陽イオン交換樹脂を、2cmの直径を有するカラムに充填し、400mlの3MのHClでH形態に変換し、そして溶出液が塩化物を含まずpHが中性になるまで、蒸留水で洗浄した。1gのヘパリンナトリウムを10mlの水に溶解し、陽イオン交換カラムに入れ、そして400mlの水で溶出した。溶出液を0.7gのピリジンを含む容器に滴下させ、次いでpH6までピリジンを滴下し、そして凍結乾燥した。0.9gのヘパリンピリジニウム塩を、還流冷却器を有する丸底フラスコ内の90mlのDMSO/1,4-ジオキサン/メタノール6/3/1v/v/vの混合物に添加し、そして90°Cで24時間加熱した。次いで、823mgの塩化ピリジニウムを添加し、そして90°Cへの加熱を、さらに70時間行った。次いで、100mlの水で希釈を行い、そして希苛性ソーダを用いてpH9まで滴下を行った。脱硫酸化ヘパリンを、水に対して透析し、そして凍結乾燥した。100mgの脱硫酸化ヘパリンを10mlの水に溶解し、0°Cに冷却し、そして撹拌下で1.5mlのメタノールと混合した。溶液に、4mlのDowex1×4陰イオン交換樹脂OH-形態および次いで192μlの無水プロピオン酸を添加し、そして4°Cで2時間撹拌した。その後、樹脂をろ過し、そして溶液を水に対して透析し、そして凍結乾燥した。dN-カルボキシメチル化、部分N-プロピオニル化キトサン150mlの0.1NのHClに、2gのキトサンを溶解し、窒素、還流下で24時間沸騰した。室温まで冷却後、溶液のpHを2NのNaOHで5.8に調節した。溶液を脱塩水に対して透析し、そして凍結乾燥した。このように部分的に加水分解された1gのキトサンを、100mlの1酢酸に溶解した。100mlのメタノールを添加後、30mlのメタノールに溶解させた772μlの無水プロピオン酸を添加し、そして室温で40分間撹拌した。生成物を、140mlのメタノールおよび60mlの25NH3溶液の混合物を注ぐことによって沈殿させた。それをろ過し、メタノールおよびジエチルエーテルで洗浄し、そして真空下で一晩中乾燥した。部分的に加水分解および部分的にN-アセチル化された1gのキトサンを、50mlの水に懸濁した。0.57gのグリオキシル酸一水和物の添加後、キトサン誘導体を次の45分以内に溶解した。溶液のpH値を、2NのNaOHで12に調節した。できるだけ水を含まない0.4gの水素化シアノホウ素ナトリウム溶液を添加し、そして45分間撹拌した。生成物を、400mlのエタノールに沈殿させ、ろ過し、エタノールで洗浄し、そして真空下で一晩中乾燥した。実施例10:ステントの共有結合性の血液適合性コーティング医療用ステンレス鋼LVM316で作製された非拡張ステントを、アセトンおよびエタノールで、15分間超音波浴中で脱脂し、そして乾燥炉中で100°Cにて乾燥させた。次いで、それらを、エタノール/水混合物50:50v/v中の3-アミノプロピルトリエトキシシランの2溶液に5分間浸漬し、そして100°Cで乾燥させた。次いで、ステントを純水で洗浄した。3mgの実施例10の血液適合性物質例えば、脱硫酸化および再アセチル化ヘパリンを、4°Cで30mlの0.1MのMES緩衝液2-N-モルホリノエタンスルホン酸pH4.75に溶解し、そして30mgのN-シクロヘキシル-N’-2-モルホリノエチルカルボジイミド-メチル-p-トルエンスルホネートと混合した。10個のステントを、この溶液中で4°Cにて15時間撹拌した。次いで、それらを水、4MのNaCl溶液および水で、それぞれ2時間すすいだ。実施例11:HPLCによるコーティングステントのグルコサミン含有量の測定加水分解:コーティングステントを、小さな加水分解チューブに移し、そして室温で正確に1分間3mlの3MのHClと共に放置した。金属サンプルを除去し、そして密閉後、チューブを乾燥炉で100°Cにて16時間インキュベートした。次いで、それらを冷却させ、乾燥するまで3回蒸発させ、1mlの脱気ろ過水中に移し、HPLCで加水分解標準に対して測定した。実施例12:触媒および合成ポリマー、特にポリビニルピロリドンの添加および活性薬剤の続く添加下のアマニ油を用いるステントの生体適合性コーティングa医療用ステンレス鋼LVM316の非拡張ステントを、アセトンおよびエタノールで、15分間超音波浴中で脱脂し、そして乾燥炉中で100°Cにて乾燥させた。次いで、ステントを脱塩水で一晩中洗浄した。約10mgのKMnOを500μlの水に溶解し、そしてできるだけ多くのPVPを添加する。混合物を、ポリプロピレン基材上に薄層状に広げ、そして室温で一晩中乾燥させる。この脆弱な混合物から2.5mgを1mlのクロロホルムに溶解し、得られた溶液を、10.5μlのアマニ油を添加した後、エアブラシスプレーピストルHarderSteenbeck製のEVOLUTIONで、18mmLVMステンレス鋼ステントを回転しながら6cmの距離からスプレーする。その後、コーティングステントを80°Cで24時間保管した。bディッピング法でのコーティングステントへの活性薬剤の添加実施例18aのコーティングステントを、エタノール1ml中の800μgのラパマイシンの溶液に浸漬し、そして膨潤させた。膨潤プロセス終了後、ステントを取り出し、そして乾燥した。実施例13:アマニ油およびラパマイシンを用いたステントの生物適合性コーティング医療用ステンレス鋼LVM316の非拡張ステントを、アセトンおよびエタノールで、15分間超音波浴中で脱脂し、そして乾燥炉中で100°Cにて乾燥させた。次いで、ステントを脱塩水で一晩中洗浄した。アマニ油およびラパマイシン70:30を、クロロホルムに1:1の混合割合で溶解し、次いで、連続的に回転しているステントにスプレーする。穏やかな気流でクロロホルムを蒸発後、ステントを乾燥炉で80°Cにて保管する。平均コーティング質量は、0.15mg±0.02mgである。実施例14:アマニ油および合成ポリマーポリビニルピロリドンPVPのエタノールスプレー溶液を用いたラパマイシン溶出ステントの生物適合性コーティング前の実施例で既に記載されたようにステントを洗浄後、0.25のアマニ油および0.1のPVPを含むエタノールスプレー溶液を調製し、そしてステントを軸の周りに回転させて、スプレーピストルで連続的にスプレーする。次いで、70°Cで一晩乾燥する。平均コーティング質量は、0.2mg±0.02mgである。ラパマイシンまたはラパマイシンとの活性薬剤の組み合わせを、少なくとも20質量のラパマイシン量で、その後に膨潤によって組み込むかまたはスプレー溶液に混合するかのいずれかである。実施例15:再狭窄抑制活性薬剤を添加した2層システムにおけるアマニ油および合成ポリマーポリビニルピロリドンPVPを用いたステントの生物適合性コーティングステントを洗浄後、クロロホルムに溶解させた0.35質量のラパマイシンの第1層をステントにスプレーする。室温でのこの層の乾燥後、0.25アマニ油および0.1PVPを含むクロロホルム溶液の第2層を、スプレーする。実施例16:アマニ油およびα-リノレン酸を用いたステントの生物適合性コーティング上記のように、アセトンおよびエタノールでステントを洗浄後、0.20のアマニ油および0.5のα-リノレン酸を含むエタノール溶解混合物を調製し、そしてステントに連続的にスプレーする。実施例17:ディップコーティングによる食道ステントの完全なコーティングaステント支柱のプレコーティングステントを回転体の棒に固定し、そしてピストルをゆっくりと上下に動かすことによって、非常にゆっくりとした回転速度で1ポリウレタン溶液をスプレーする。スプレーするにつれて、ステントはつや消しの灰色となり、そのため視覚的にスプレー制御を行い得る。端を正確にスプレーすることが特に重要であり、さらに円周方向にスプレーすることによって確実にし得る。次いで、ステントを乾燥させる。baによってスプレーされたステントの完全なコーティングポリウレタンおよび35質量のラパマイシン/テルグリド4:1を、THFに溶解し、14溶液を得る。実施例18aによってプレコートされたステントを、適切な型に注意深く取り付ける。ステントが取り付けられた道具を、浮き上がる気泡が見られ得るまで、最初に頭を純THFに浸漬する。次いで、ステントを、14ポリウレタン溶液にゆっくり浸漬する。15秒後、中心をゆっくり除去し、そしてすぐに水平方向に置き、そして中心を回転し、PUをステント上に均一に分配し、そして乾燥させる。一度、PUは運転を止めると、中心をドラフト下で乾燥させ、次いで、乾燥炉中で45分間、95°Cに調節する。冷却後、ステントを道具から取り外すため、温かい0.3SDS溶液に浸漬する。流水下の浄化そして0.5mのNaOHでのすすぎ後、流水下およびDI水中で完全にすすぐ。実施例18:動脈瘤治療のためのニューロンステントの部分コーティング溶液:20mlのN-メチル-2-ピロリドンに溶解した3.2mgのPUおよび33質量ラパマイシンスプレーコーティングステントを、適切な自由に回転可能な型に滑らかな表面と完全に接触するように押し入れる。コーティングの付与を少なくとも2工程で行う。溶液をブラシの毛に取り、それをコーティングされるべき面に面が溶液で完全に覆われるまで付与する。選択されるコーティングされるべき面の各々が所望のコーティング厚さで満たされれば、ステントを90°Cで乾燥する。冷却後、ステントを型から取り外す。実施例19:スプレー法によるラパマイシンを用いた折りたたみバルーンのコーティングアセトンでバルーンを注意深く予備湿潤した後、バルーンを、長手軸方向回転中に酢酸エチル中のラパマイシン溶液で連続的にスプレーし、そして乾燥する。回転中に折り目またはひだまたはウイングが開くのを防ぐため、バルーンを真空下に置く。実施例20:ピペッティング法によるラパマイシンを用いた折りたたみバルーンの完全コーティング折りたたみバルーンを、回転軸に対して水平方向に固定する。回転中の折り目が開くのを防ぐため、バルーンを真空下に置く。そして、段階的に、エタノール溶解活性薬剤を、注射器の先端部の伸長部としてテフロン登録商標製のカニューレを有する折り目の外側および内側の長手軸方向に沿って、連続的なラパマイシン層が観察され得るまで付与する。次いで、バルーンを乾燥する。好ましくは、細胞内への活性薬剤の浸透性を促進するアジュバントを、活性薬剤溶液に添加する。例えば、150mgのラパマイシン、4.5mlのアセトン、100μlのイヨードプロミド、および450μlのエタノールを混合する。実施例21:インビトロモデルでの拡張による活性薬剤の損失の測定ラパマイシンおよびアジュバントでコーティングした折りたたみバルーンをシリコンホースで拡張し、PBS緩衝液で満たす。次いで、バルーンに残存するコーティングを、規定量のアセトニトリルに溶解し、そしてラパマイシン含有量を、HPLCにより定量する。さらに、ホースの壁に付着したラパマイシンの量をアセトニトリルで落として、定量し、緩衝液中の量もまた測定する。実施例22:ピペッティング法によるラパマイシンを用いた折りたたみバルーンまたはウイングバルーンの部分コーティング折りたたみバルーンまたはウイングバルーンを、回転軸の水平位置に固定し、満たされる折り目が常に上側になるようにし、そして折り目が開くのを防止するために、真空にされる。1ラパマイシンの低粘性のアルコール溶液を調製する。溶液は、毛細管力によって、溶液が折りたたみバルーンまたはウイングバルーンの折り目にそれ自体を浸み込ませ得るような低粘性である。折り目の端に接触する毛細管によって、折り目の内部が毛細管力によって完全に満たされるまで、アルコール溶液を折り目に流す。折り目の内容を乾燥させ、バルーンを回転し、そして次の折り目を満たす。各折り目またはしわを、一度だけ満たす。実施例23折り目にのみ活性薬剤を負荷した実施例22のバルーンに、スプレー法によって、バリアとしてのポリマー外層を、第2工程でコーティングし得る。ポリマースプレー溶液の濃度を、できるだけ低く維持しなければならない。なぜなら、乾燥後に得られるポリマー層が、連続的な開放を妨げないためである。例えば、既に0.5PVP溶液が適切である。実施例24:バルーンに上の波形のステントが存在する膨張したカテーテルバルーンの専ら折り目でのコーティングaクロロホルム中の35のラパマイシンまたは活性薬剤の組み合わせ例えば、ラパマイシンとサリドマイドまたはサリドマイド/パクリタキセルとの混合物の溶液を、ピペッティング装置によって回転可能に取り付けられた折りたたみバルーンまたはウイングバルーンの折り目に、折り目が連続的に満たされていると視認できるまで付与する。次いで、折りたたみバルーンを、ゆっくり回転させながら室温で乾燥する。バルーン上に波形のステントまたは薬剤溶出ステントの存在は、このプロセスを妨げない。b生物学的に安定なまたは生分解性のポリマー、あるいは両方の組み合わせ前の実施例を参照のことおよび少なくとも30質量のラパマイシンを含む活性薬剤の組み合わせを、溶液の全活性薬剤の量が30質量となるようにクロロホルムに溶解する。全溶液は0.9である。この溶液をまた、ディッピング法またはスプレー法によって付与し得る。ここでもまた、ステントは既に存在し得る。"